(57)【要約】【課題】本発明が解決しようとする課題は、正極に活性炭とオリビン構造を有するリチウム遷移金属酸化物とを混合した、稼働中の非水系リチウム型蓄電素子の状態を推定する方法及び状態推定装置、並びに蓄電素子と状態推定装置を含むシステムの提供である。【解決手段】非水系リチウム型蓄電素子を定電流放電した際の容量Ｑを横軸、電圧Ｖを縦軸に取ることにより得られた放電カーブから算出されるｄ２Ｖ／ｄＱ２が最大となる電圧を、該放電カーブ測定時の温度と電流又は電力と該蓄電素子の負極電位をパラメータとして、予め収集したデータベース群を作成し、かつ稼働中の該非水系リチウム型蓄電素子の電流と電圧と温度を測定し、ｄ２Ｖ／ｄＱ２を算出し、ｄ２Ｖ／ｄＱ２が最大となる電圧から、該データベース群に基づいて該蓄電素子の負極電位を推定する。【選択図】図１
2019145267.tif 000002
【特許請求の範囲】
【請求項１】
正極、負極、セパレータ、及びリチウムイオンを含む非水系電解液を備える非水系リチウム型蓄電素子の状態推定方法であって、
該負極が、負極集電体と、該負極集電体の片面上又は両面上に設けられた、負極活物質を含む負極活物質層とを有し、該負極活物質は、リチウムイオンを吸蔵及び放出できる材料を含み、
該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、
該非水系リチウム型蓄電素子を定電流放電した際の容量Ｑを横軸、電圧Ｖを縦軸に取ることにより得られた放電カーブから算出される二次導関数ｄ２Ｖ／ｄＱ２が最大となる電圧を、該放電カーブ測定時の温度と該放電カーブ測定時の電流又は電力と該非水系リチウム型蓄電素子の負極電位とをパラメータとして、予め収集したデータベース群を作成し、かつ
稼働中の該非水系リチウム型蓄電素子の電流と電圧と温度を測定し、ｄ２Ｖ／ｄＱ２を算出し、ｄ２Ｖ／ｄＱ２が最大となる電圧から、該データベース群に基づいて、該非水系リチウム型蓄電素子の負極電位を推定することを特徴とする非水系リチウム型蓄電素子の状態推定方法。
【請求項２】
正極、負極、セパレータ、及びリチウムイオンを含む非水系電解液を備える非水系リチウム型蓄電素子の状態推定方法であって、
該負極が、負極集電体と、該負極集電体の片面上又は両面上に設けられた、負極活物質を含む負極活物質層とを有し、該負極活物質は、リチウムイオンを吸蔵及び放出できる材料を含み、
該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、
該非水系リチウム型蓄電素子の放電抵抗及び充電抵抗を、該非水系リチウム型蓄電素子の電圧及び負極電位をパラメータとして、予め収集したデータベース群を作成し、かつ
稼働中の該非水系リチウム型蓄電素子の電流と電圧と温度を測定し、容量Ｑを横軸、電圧Ｖを縦軸に取ることにより得られた放電カーブから二次導関数ｄ２Ｖ／ｄＱ２を算出し、ｄ２Ｖ／ｄＱ２が最大となる電圧から推定される該非水系リチウム型蓄電素子の負極電位から、該データベース群に基づいて、該非水系リチウム型蓄電素子の放電抵抗又は充電抵抗を推定することを特徴とする非水系リチウム型蓄電素子の状態推定方法。
【請求項３】
前記リチウム遷移金属酸化物が、下記式：
Ｌｉｘ２ＦｅＰＯ４｛式中、ｘ２は、０．８≦ｘ２≦１．２を満たす。｝、
Ｌｉｘ２ＣｏＰＯ４｛式中、ｘ２は、０．８≦ｘ２≦１．２を満たす。｝、及び
Ｌｉｘ２ＭｎＰＯ４｛式中、ｘ２は、０．８≦ｘ２≦１．２を満たす。｝、
から成る群より選ばれる少なくとも１種のリチウム遷移金属酸化物を含む、請求項１又は２に記載の非水系リチウム型蓄電素子の状態推定方法。
【請求項４】
前記リチウム遷移金属酸化物の含有率が、前記正極活物質層の総質量を基準として、１．０質量％〜５０．０質量％である、請求項１〜３のいずれか一項に記載の非水系リチウム型蓄電素子の状態推定方法。
【請求項５】
前記正極活物質層中に占める前記活性炭の質量割合をＡ１とし、前記リチウム遷移金属酸化物の質量割合をＡ２としたとき、Ａ２／Ａ１が０．１以上２．５以下である、請求項１〜４のいずれか一項に記載の非水系リチウム型蓄電素子の状態推定方法。
【請求項６】
前記正極が、炭酸リチウム、酸化リチウム、及び水酸化リチウムから成る群から選ばれる１種以上を、前記正極活物質の総量に対して０．２質量％以上５０質量％以下で含む、請求項１〜５のいずれか一項に記載の非水系リチウム型蓄電素子の状態推定方法。
【請求項７】
正極、負極、セパレータ、及びリチウムイオンを含む非水系電解液を備える非水系リチウム型蓄電素子の状態推定装置であって、
該非水系リチウム型蓄電素子の該負極が、負極集電体と、該負極集電体の片面上又は両面上に設けられた、負極活物質を含む負極活物質層とを有し、該負極活物質は、リチウムイオンを吸蔵及び放出できる材料を含み、
該非水系リチウム型蓄電素子の該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、かつ
該状態推定装置は：
該非水系リチウム型蓄電素子を定電流放電した際の容量Ｑを横軸、電圧Ｖを縦軸に取ることにより得られた放電カーブから算出される二次導関数ｄ２Ｖ／ｄＱ２が最大となる電圧を、放電カーブ測定時の温度と放電カーブ測定時の電流又は電力と該非水系リチウム型蓄電素子の負極電位とをパラメータとして、予め収集したデータベース群を有する記憶部；及び
稼働中の該非水系リチウム型蓄電素子の電流と電圧と温度の測定値から、ｄ２Ｖ／ｄＱ２を算出し、ｄ２Ｖ／ｄＱ２が最大となる電圧から、該データベース群に基づいて、該非水系リチウム型蓄電素子の負極電位を推定する演算処理部；
を備える非水系リチウム型蓄電素子の状態推定装置。
【請求項８】
正極、負極、セパレータ、及びリチウムイオンを含む非水系電解液を備える非水系リチウム型蓄電素子の状態推定装置であって、
該非水系リチウム型蓄電素子の該負極が、負極集電体と、該負極集電体の片面上又は両面上に設けられた、負極活物質を含む負極活物質層とを有し、該負極活物質は、リチウムイオンを吸蔵及び放出できる材料を含み、
該非水系リチウム型蓄電素子の該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、かつ
該状態推定装置は：
該非水系リチウム型蓄電素子の放電抵抗と充電抵抗を、該非水系リチウム型蓄電素子の電圧と負極電位をパラメータとして、予め収集したデータベース群を有する記憶部；及び
稼働中の該非水系リチウム型蓄電素子の電流と電圧と温度の測定値から、横軸に容量Ｑかつ縦軸に電圧Ｖを取ることにより得られた放電カーブの二次導関数ｄ２Ｖ／ｄＱ２を算出し、ｄ２Ｖ／ｄＱ２が最大となる電圧から推定される該蓄電素子の負極電位から、該データベース群に基づいて、放電抵抗又は充電抵抗を推定する演算処理部；
を備える非水系リチウム型蓄電素子の状態推定装置。
【請求項９】
前記リチウム遷移金属酸化物が、下記式：
Ｌｉｘ２ＦｅＰＯ４｛式中、ｘ２は、０．８≦ｘ２≦１．２を満たす。｝、
Ｌｉｘ２ＣｏＰＯ４｛式中、ｘ２は、０．８≦ｘ２≦１．２を満たす。｝、及び
Ｌｉｘ２ＭｎＰＯ４｛式中、ｘ２は、０．８≦ｘ２≦１．２を満たす。｝、
から成る群より選ばれる少なくとも１種のリチウム遷移金属酸化物を含む、請求項７又は８に記載の非水系リチウム型蓄電素子の状態推定装置。
【請求項１０】
前記リチウム遷移金属酸化物の含有率が、前記正極活物質層の総質量を基準として、１．０質量％〜５０．０質量％である、請求項７〜９のいずれか一項に記載の非水系リチウム型蓄電素子の状態推定装置。
【請求項１１】
前記正極活物質層中に占める前記活性炭の質量割合をＡ１とし、前記リチウム遷移金属酸化物の質量割合をＡ２としたとき、Ａ２／Ａ１が０．１以上２．５以下である、請求項７〜１０のいずれか一項に記載の非水系リチウム型蓄電素子の状態推定装置。
【請求項１２】
前記正極が、炭酸リチウム、酸化リチウム、及び水酸化リチウムから成る群から選ばれる１種以上を、前記正極活物質の総量に対して０．２質量％以上５０質量％以下で含む、請求項７〜１１のいずれか一項に記載の非水系リチウム型蓄電素子の状態推定装置。
【請求項１３】
（ａ）正極、負極、セパレータ、及びリチウムイオンを含む非水系電解液を備える非水系リチウム型蓄電素子であって、該負極が、負極集電体と、該負極集電体の片面上又は両面上に設けられた、負極活物質を含む負極活物質層とを有し、該負極活物質は、リチウムイオンを吸蔵及び放出できる材料を含み、該正極が、正極集電体と、該正極集電体の片面上又は両面上に設けられた、正極活物質を含む正極活物質層とを有し、かつ該正極活物質は、活性炭と、リチウムイオンを吸蔵及び放出可能なオリビン構造を有するリチウム遷移金属酸化物とを含む非水系リチウム型蓄電素子；並びに
（ｂ）請求項７〜１２のいずれか一項に記載の状態推定装置；
を含むシステム。
【請求項１４】
前記システムが、蓄電モジュールシステム、電力回生アシストシステム、電力負荷平準化システム、無停電電源システム、非接触給電システム、エナジーハーベストシステム、蓄電システム、電動パワーステアリングシステム、非常用電源システム、インホイールモーターシステム、アイドリングストップシステム、輸送機器システム、急速充電システム及びスマートグリッドシステムから成る群から選択される少なくとも一つである、請求項１３に記載のシステム。
【請求項１５】
前記システムが、前記非水系リチウム型蓄電素子と前記状態推定装置に加えて、
（ｃ）前記非水系リチウム型蓄電素子と直列又は並列に接続した鉛電池、ニッケル水素電池、リチウムイオン二次電池又は燃料電池；
を含む、請求項１３に記載のシステム。
【請求項１６】
前記システムが、蓄電システム、電動パワーステアリングシステム、非常用電源システム、インホイールモーターシステム、アイドリングストップシステム、輸送機器システム、急速充電システム及びスマートグリッドシステムから成る群から選択される少なくとも一つである、請求項１５に記載のシステム。
【請求項１７】
前記システムが、太陽光発電蓄電システムである、請求項１６に記載のシステム。
【請求項１８】
前記システムが、前記輸送機器システムであり、かつ電気自動車、プラグインハイブリッド自動車、ハイブリッド自動車又は電動バイクである、請求項１６に記載のシステム。
【発明の詳細な説明】
【技術分野】
【０００１】
本発明は、非水系リチウム型蓄電素子の状態推定方法及び状態推定装置、並びに非水系リチウム型蓄電素子とその状態推定装置を備えるシステムに関する。
【背景技術】
【０００２】
近年、地球環境の保全及び省資源を目指すエネルギーの有効利用の観点から、風力発電の電力平滑化システム又は深夜電力貯蔵システム、太陽光発電技術に基づく家庭用分散型蓄電システム、電気自動車用の蓄電システム等が注目を集めている。
これらの蓄電システムに用いられる電池の第一の要求事項は、エネルギー密度が高いことである。このような要求に対応可能な高エネルギー密度電池の有力候補として、リチウムイオン電池の開発が精力的に進められている。
第二の要求事項は、出力特性が高いことである。例えば、高効率エンジンと蓄電システムとの組み合わせ（例えば、ハイブリッド電気自動車）又は燃料電池と蓄電システムとの組み合わせ（例えば、燃料電池電気自動車）において、加速時には蓄電システムにおける高出力放電特性が要求されている。
現在、高出力蓄電デバイスとしては、電気二重層キャパシタ、ニッケル水素電池等が開発されている。
【０００３】
電気二重層キャパシタのうち、電極に活性炭を用いたものは、０．５〜１ｋＷ／Ｌ程度の出力特性を有する。この電気二重層キャパシタは、耐久性（サイクル特性及び高温保存特性）も高く、前記高出力が要求される分野で最適のデバイスと考えられてきた。しかし、そのエネルギー密度は１〜５Ｗｈ／Ｌ程度に過ぎない。そのため、更なるエネルギー密度の向上が必要である。
他方、現在ハイブリッド電気自動車で採用されているニッケル水素電池は、電気二重層キャパシタと同等の高出力を有し、かつ１６０Ｗｈ／Ｌ程度のエネルギー密度を有している。しかしながら、そのエネルギー密度及び出力をより一層高めるとともに、耐久性（特に、高温における安定性）を高めるための研究が精力的に進められている。
また、リチウムイオン電池においても、高出力化に向けての研究が進められている。例えば、放電深度（蓄電素子の放電容量の何％を放電した状態かを示す値）５０％において３ｋＷ／Ｌを超える高出力が得られるリチウムイオン電池が開発されている。しかし、そのエネルギー密度は１００Ｗｈ／Ｌ以下であり、リチウムイオン電池の最大の特徴である高エネルギー密度を敢えて抑制した設計となっている。また、その耐久性（サイクル特性及び高温保存特性）については、電気二重層キャパシタに比べ劣るため、リチウムイオン電池は、実用的な耐久性を持たせるためには、放電深度が０〜１００％の範囲よりも狭い範囲での使用となる。実際に使用できるリチウムイオン電池の容量は更に小さくなるから、耐久性をより一層向上させるための研究が精力的に進められている。
【０００４】
上記のように、高エネルギー密度、高出力特性、及び耐久性を兼ね備えた蓄電素子の実用化が強く求められている。しかし、上述した既存の蓄電素子には、それぞれ一長一短がある。そのため、これらの技術的要求を充足する新たな蓄電素子が求められている。その有力な候補として、リチウムイオンキャパシタと呼ばれる蓄電素子が注目され、開発が盛んに行われている。
キャパシタのエネルギーは１／２・Ｃ・Ｖ２（ここで、Ｃは静電容量であり、かつＶは電圧である）で表される。
リチウムイオンキャパシタは、リチウム塩を含む非水系電解液を使用する蓄電素子（非水系リチウム型蓄電素子）の一種であって、正極においては約３Ｖ以上で電気二重層キャパシタと同様の陰イオンの吸着・脱着による非ファラデー反応、負極においてはリチウムイオン電池と同様のリチウムイオンの吸蔵・放出によるファラデー反応によって、充放電を行う蓄電素子である。
【０００５】
上述の電極材料とその特徴をまとめると、電極に活性炭等の材料を用い、活性炭表面のイオンの吸着・脱離（非ファラデー反応）により充放電を行う場合は、高出力かつ高耐久性を実現するが、エネルギー密度が低くなる（例えば１倍とする。）。一方、電極に酸化物又は炭素材料を用い、ファラデー反応により充放電を行う場合は、エネルギー密度が高くなる（例えば活性炭を用いた非ファラデー反応の１０倍とする。）が、耐久性及び出力特性に課題がある。
これらの電極材料の組合せとして、電気二重層キャパシタは、正極及び負極に活性炭（エネルギー密度１倍）を用い、正負極共に非ファラデー反応により充放電を行うことを特徴とし、高出力かつ高耐久性を有するがエネルギー密度が低い（正極１倍×負極１倍＝１）という特徴がある。
リチウムイオン二次電池は、正極にリチウム遷移金属酸化物（エネルギー密度１０倍）、負極に炭素材料（エネルギー密度１０倍）を用い、正負極共にファラデー反応により充放電を行うことを特徴とし、高エネルギー密度（正極１０倍×負極１０倍＝１００）だが、出力特性及び耐久性に課題がある。更に、ハイブリッド電気自動車等で要求される高耐久性を満足させるためには放電深度を制限しなければならず、リチウムイオン二次電池では、そのエネルギーの１０〜５０％しか使用できない。
リチウムイオンキャパシタは、正極に活性炭（エネルギー密度１倍）、負極に炭素材料（エネルギー密度１０倍）を用い、正極では非ファラデー反応、負極ではファラデー反応により充放電を行うことを特徴とし、電気二重層キャパシタ及びリチウムイオン二次電池の特徴を兼ね備えた新規の非対称キャパシタである。リチウムイオンキャパシタは、高出力かつ高耐久性でありながら、高エネルギー密度（正極１倍×負極１０倍＝１０）を有し、リチウムイオン二次電池の様に放電深度を制限する必要がない。
【０００６】
リチウムイオンキャパシタの用途としては、例えば、鉄道、建機、自動車用蓄電等が挙げられる。これらの用途では、蓄電素子を搭載するためのスペースが限られているため、よりエネルギー密度が高く、かつ小型化可能な蓄電素子が求められている。例えば、特許文献３では、正極の活性炭に、遷移金属酸化物の１種であるリチウムリン酸鉄（ＬｉＦｅＰＯ４）を混合することによって、リチウムイオンキャパシタのエネルギー密度を向上する技術が開示されている。
他方、前述の用途、例えば自動車用途などでは、リチウムイオンキャパシタは、低温から高温までの幅広い温度環境で使用されるため、使用中に、劣化が進む。リチウムイオンキャパシタの充放電を適切に制御するためには、リチウムイオンキャパシタの状態を、蓄電システム使用中に高い精度で推定する方法が求められる。
例えば、特許文献１では、蓄電池の電圧、温度などの情報から劣化速度を予測する方法が提案されている。また、特許文献２では、稼働中のキャパシタの温度と電圧から劣化を推定する方法が提案されている。しかしながら、特許文献３に記述されるような正極活物質に活性炭と遷移金属酸化物を混合した非水系リチウム型蓄電素子の劣化状態を高精度に予測するのは容易ではなかった。
【先行技術文献】
【特許文献】
【０００７】
【特許文献１】国際公開第２０１２／０９５８９４号
【特許文献２】特許第４０４２９１７号公報
【特許文献３】特開２０１２−８９８２５号公報
【発明の概要】
【発明が解決しようとする課題】
【０００８】
いずれの特許文献にも、正極に活性炭とオリビン構造を有するリチウム遷移金属酸化物とを混合した、複合正極を用いた非水系リチウム型蓄電素子の劣化状態を推定する技術については、言及されていない。特に、稼働中の非水系リチウム型蓄電素子の状態を簡便に推定することは困難である。したがって、本発明が解決しようとする課題は、正極に活性炭とオリビン構造を有するリチウム遷移金属酸化物とを混合した、稼働中の非水系リチウム型蓄電素子の状態を推定する方法および劣化推定装置、並びに非水系リチウム型蓄電素子とその状態推定装置を備えるシステムを提供することである。
【課題を解決するための手段】
【０００９】
本発明者らは、上記の課題を次の技術的手段により解決できることを見出し、本発明を完成させた。
［１］
正極、負極、セパレータ、及びリチウムイオンを含む非水系電解液を備える非水系リチウム型蓄電素子の状態推定方法であって、
該負極が、負極集電体と、該負極集電体の片面上又は両面上に設けられた、負極活物質を含む負極活物質層とを有し、該負極活物質は、リチウムイオンを吸蔵及び放出できる材料を含み、
該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、
該非水系リチウム型蓄電素子を定電流放電した際の容量Ｑを横軸、電圧Ｖを縦軸に取ることにより得られた放電カーブから算出される二次導関数ｄ２Ｖ／ｄＱ２が最大となる電圧を、該放電カーブ測定時の温度と該放電カーブ測定時の電流又は電力と該非水系リチウム型蓄電素子の負極電位とをパラメータとして、予め収集したデータベース群を作成し、かつ
稼働中の該非水系リチウム型蓄電素子の電流と電圧と温度を測定し、ｄ２Ｖ／ｄＱ２を算出し、ｄ２Ｖ／ｄＱ２が最大となる電圧から、該データベース群に基づいて、該非水系リチウム型蓄電素子の負極電位を推定することを特徴とする非水系リチウム型蓄電素子の状態推定方法。
［２］
正極、負極、セパレータ、及びリチウムイオンを含む非水系電解液を備える非水系リチウム型蓄電素子の状態推定方法であって、
該負極が、負極集電体と、該負極集電体の片面上又は両面上に設けられた、負極活物質を含む負極活物質層とを有し、該負極活物質は、リチウムイオンを吸蔵及び放出できる材料を含み、
該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、
該非水系リチウム型蓄電素子の放電抵抗及び充電抵抗を、該非水系リチウム型蓄電素子の電圧及び負極電位をパラメータとして、予め収集したデータベース群を作成し、かつ
稼働中の該非水系リチウム型蓄電素子の電流と電圧と温度を測定し、容量Ｑを横軸、電圧Ｖを縦軸に取ることにより得られた放電カーブから二次導関数ｄ２Ｖ／ｄＱ２を算出し、ｄ２Ｖ／ｄＱ２が最大となる電圧から推定される該非水系リチウム型蓄電素子の負極電位から、該データベース群に基づいて、該非水系リチウム型蓄電素子の放電抵抗又は充電抵抗を推定することを特徴とする非水系リチウム型蓄電素子の状態推定方法。
［３］
前記リチウム遷移金属酸化物が、下記式：
Ｌｉｘ２ＦｅＰＯ４｛式中、ｘ２は、０．８≦ｘ２≦１．２を満たす。｝、
Ｌｉｘ２ＣｏＰＯ４｛式中、ｘ２は、０．８≦ｘ２≦１．２を満たす。｝、及び
Ｌｉｘ２ＭｎＰＯ４｛式中、ｘ２は、０．８≦ｘ２≦１．２を満たす。｝、
から成る群より選ばれる少なくとも１種のリチウム遷移金属酸化物を含む、［１］又は［２］に記載の非水系リチウム型蓄電素子の状態推定方法。
［４］
前記リチウム遷移金属酸化物の含有率が、前記正極活物質層の総質量を基準として、１．０質量％〜５０．０質量％である、［１］〜［３］のいずれか一項に記載の非水系リチウム型蓄電素子の状態推定方法。
［５］
前記正極活物質層中に占める前記活性炭の質量割合をＡ１とし、前記リチウム遷移金属酸化物の質量割合をＡ２としたとき、Ａ２／Ａ１が０．１以上２．５以下である、［１］〜［４］のいずれか一項に記載の非水系リチウム型蓄電素子の状態推定方法。
［６］
前記正極が、炭酸リチウム、酸化リチウム、及び水酸化リチウムから成る群から選ばれる１種以上を、前記正極活物質の総量に対して０．２質量％以上５０質量％以下で含む、［１］〜［５］のいずれか一項に記載の非水系リチウム型蓄電素子の状態推定方法。
［７］
正極、負極、セパレータ、及びリチウムイオンを含む非水系電解液を備える非水系リチウム型蓄電素子の状態推定装置であって、
該非水系リチウム型蓄電素子の該負極が、負極集電体と、該負極集電体の片面上又は両面上に設けられた、負極活物質を含む負極活物質層とを有し、該負極活物質は、リチウムイオンを吸蔵及び放出できる材料を含み、
該非水系リチウム型蓄電素子の該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、かつ
該状態推定装置は：
該非水系リチウム型蓄電素子を定電流放電した際の容量Ｑを横軸、電圧Ｖを縦軸に取ることにより得られた放電カーブから算出される二次導関数ｄ２Ｖ／ｄＱ２が最大となる電圧を、放電カーブ測定時の温度と放電カーブ測定時の電流又は電力と該非水系リチウム型蓄電素子の負極電位とをパラメータとして、予め収集したデータベース群を有する記憶部；及び
稼働中の該非水系リチウム型蓄電素子の電流と電圧と温度の測定値から、ｄ２Ｖ／ｄＱ２を算出し、ｄ２Ｖ／ｄＱ２が最大となる電圧から、該データベース群に基づいて、該非水系リチウム型蓄電素子の負極電位を推定する演算処理部；
を備える非水系リチウム型蓄電素子の状態推定装置。
［８］
正極、負極、セパレータ、及びリチウムイオンを含む非水系電解液を備える非水系リチウム型蓄電素子の状態推定装置であって、
該非水系リチウム型蓄電素子の該負極が、負極集電体と、該負極集電体の片面上又は両面上に設けられた、負極活物質を含む負極活物質層とを有し、該負極活物質は、リチウムイオンを吸蔵及び放出できる材料を含み、
該非水系リチウム型蓄電素子の該正極が、正極集電体と、該正極集電体の片面上又は両面上に設けられた、正極活物質を含む正極活物質層とを有し、該正極活物質は、活性炭とリチウムイオンを吸蔵及び放出可能なオリビン構造を有するリチウム遷移金属酸化物とを含み、かつ
該状態推定装置は：
該非水系リチウム型蓄電素子の放電抵抗と充電抵抗を、該非水系リチウム型蓄電素子の電圧と負極電位をパラメータとして、予め収集したデータベース群を有する記憶部；及び
稼働中の該非水系リチウム型蓄電素子の電流と電圧と温度の測定値から、横軸に容量Ｑかつ縦軸に電圧Ｖを取ることにより得られた放電カーブの二次導関数ｄ２Ｖ／ｄＱ２を算出し、ｄ２Ｖ／ｄＱ２が最大となる電圧から推定される該蓄電素子の負極電位から、該データベース群に基づいて、放電抵抗又は充電抵抗を推定する演算処理部；
を備える非水系リチウム型蓄電素子の状態推定装置。
［９］
前記リチウム遷移金属酸化物が、下記式：
Ｌｉｘ２ＦｅＰＯ４｛式中、ｘ２は、０．８≦ｘ２≦１．２を満たす。｝、
Ｌｉｘ２ＣｏＰＯ４｛式中、ｘ２は、０．８≦ｘ２≦１．２を満たす。｝、及び
Ｌｉｘ２ＭｎＰＯ４｛式中、ｘ２は、０．８≦ｘ２≦１．２を満たす。｝、
から成る群より選ばれる少なくとも１種のリチウム遷移金属酸化物を含む、［７］又は［８］に記載の非水系リチウム型蓄電素子の状態推定装置。
［１０］
前記リチウム遷移金属酸化物の含有率が、前記正極活物質層の総質量を基準として、１．０質量％〜５０．０質量％である、［７］〜［９］のいずれか一項に記載の非水系リチウム型蓄電素子の状態推定装置。
［１１］
前記正極活物質層中に占める前記活性炭の質量割合をＡ１とし、前記リチウム遷移金属酸化物の質量割合をＡ２としたとき、Ａ２／Ａ１が０．１以上２．５以下である、［７］〜［１０］のいずれか一項に記載の非水系リチウム型蓄電素子の状態推定装置。
［１２］
前記正極が、炭酸リチウム、酸化リチウム、及び水酸化リチウムから成る群から選ばれる１種以上を、前記正極活物質の総量に対して０．２質量％以上５０質量％以下で含む、［７］〜［１１］のいずれか一項に記載の非水系リチウム型蓄電素子の状態推定装置。
［１３］
（ａ）正極、負極、セパレータ、及びリチウムイオンを含む非水系電解液を備える非水系リチウム型蓄電素子であって、該負極が、負極集電体と、該負極集電体の片面上又は両面上に設けられた、負極活物質を含む負極活物質層とを有し、該負極活物質は、リチウムイオンを吸蔵及び放出できる材料を含み、該正極が、正極集電体と、該正極集電体の片面上又は両面上に設けられた、正極活物質を含む正極活物質層とを有し、かつ該正極活物質は、活性炭と、リチウムイオンを吸蔵及び放出可能なオリビン構造を有するリチウム遷移金属酸化物とを含む非水系リチウム型蓄電素子；並びに
（ｂ）［７］〜［１２］のいずれか一項に記載の状態推定装置；
を含むシステム。
［１４］
前記システムが、蓄電モジュールシステム、電力回生アシストシステム、電力負荷平準化システム、無停電電源システム、非接触給電システム、エナジーハーベストシステム、蓄電システム、電動パワーステアリングシステム、非常用電源システム、インホイールモーターシステム、アイドリングストップシステム、輸送機器システム、急速充電システム及びスマートグリッドシステムから成る群から選択される少なくとも一つである、［１３］に記載のシステム。
［１５］
前記システムが、前記非水系リチウム型蓄電素子と前記状態推定装置に加えて、
（ｃ）前記非水系リチウム型蓄電素子と直列又は並列に接続した鉛電池、ニッケル水素電池、リチウムイオン二次電池又は燃料電池；
を含む、［１３］に記載のシステム。
［１６］
前記システムが、蓄電システム、電動パワーステアリングシステム、非常用電源システム、インホイールモーターシステム、アイドリングストップシステム、輸送機器システム、急速充電システム及びスマートグリッドシステムから成る群から選択される少なくとも一つである、［１５］に記載のシステム。
［１７］
前記システムが、太陽光発電蓄電システムである、［１６］に記載のシステム。
［１８］
前記システムが、前記輸送機器システムであり、かつ電気自動車、プラグインハイブリッド自動車、ハイブリッド自動車又は電動バイクである、［１６］に記載のシステム。
【発明の効果】
【００１０】
本発明の方法、装置およびシステムを使用することで、正極に活性炭とオリビン構造を有するリチウム遷移金属酸化物とを混合した、非水系リチウム型蓄電素子の状態を高精度かつ簡便に推定することができる。
【図面の簡単な説明】
【００１１】
【図１】図１は、本実施形態における非水系リチウム型蓄電素子の放電カーブを示す模式図である。
【図２】図２は、本実施形態における非水系リチウム型蓄電素子の放電カーブの一次導関数ｄＶ／ｄＱを示す模式図である。
【図３】図３は、本実施形態における非水系リチウム型蓄電素子の放電カーブの二次導関数ｄ２Ｖ／ｄＱ２を示す模式図である。
【図４】図４は、状態推定装置の構成図である。
【図５】図５は、蓄電モジュールシステムの構成図である。
【図６】図６は、蓄電モジュールのサイクルパターンである。
【発明を実施するための形態】
【００１２】
以下、本発明の実施形態（以下、「実施形態」という。）を詳細に説明するが、本発明は以下の実施形態に限定されるものではない。以下の実施形態の各数値範囲における上限値及び下限値は任意に組み合わせて任意の数値範囲を構成することができる。
非水系リチウム型蓄電素子は一般に、正極、負極、セパレータ、電解液、及び外装体を主な構成要素とする。電解液としては、リチウム塩を溶解させた有機溶媒（以下、非水系電解液という。）を用いる。
【００１３】
［状態推定方法］
本発明の第一の態様は、正極活物質に活性炭とリチウムイオンを吸蔵及び放出可能なオリビン構造を有するリチウム遷移金属酸化物とを含む非水系リチウム型蓄電素子の状態推定方法である。状態推定方法の実施形態では：
（ア）該蓄電素子を定電流放電した際の容量Ｑを横軸、電圧Ｖを縦軸に取ることにより得られた放電カーブから算出される二次導関数ｄ２Ｖ／ｄＱ２が最大となる電圧を、負極電位、温度、電流または電力をパラメータとして、予め収集したデータベース群と；かつ／又は
（イ）該蓄電デバイスの放電抵抗、充電抵抗または放電容量を、負極電位をパラメータとして、予め収集したデータベース群と；
を作成し、必要に応じて演算装置の記憶部に記憶させ、稼働中の該非水系リチウム型蓄電素子の電流と電圧と温度を測定し、ｄ２Ｖ／ｄＱ２を算出し、ｄ２Ｖ／ｄＱ２が最大となる電圧から、上記データベース（ア）又は（イ）に基づいて、該蓄電素子の負極電位、または放電抵抗、または充電抵抗を推定することが可能となる。
これは、正極活物質に活性炭とリチウムイオンを吸蔵及び放出可能なオリビン構造を有するリチウム遷移金属酸化物とを含む非水系リチウム型蓄電素子の抵抗成分としては、負極の抵抗成分の方が、正極の抵抗成分より大きいため、負極劣化に着目する状態推定法が有効であるためと考えられる。負極の抵抗劣化は負極の電位に大きく依存するため、負極電位を推定することで負極の抵抗成分が大きく占める蓄電素子自体の抵抗を推定することが可能となる。
【００１４】
［放電カーブから算出されるｄ２Ｖ／ｄＱ２が最大となる電圧］
先ず、非水系リチウム型蓄電素子を一定温度Ｔ１に設定した恒温槽内で、１Ｃの電流値で上限電圧ＶＨ（例えば４．０Ｖ）に到達するまで定電流充電を行い、次いで、上限電圧ＶＨの定電圧を印加する定電圧充電を合計で３０分行う。その後、下限電圧ＶＬ（例えば２．０Ｖ）まで一定の電流Ｉ１、または一定の電力Ｐ１で定電流放電を施した際の容量をＱ（ＡｈまたはＷｈ）とする。このときのセル電圧Ｖ（Ｖ）に対する放電容量の推移を本明細書中の放電カーブとする。放電カーブの模式図を図１に示す。図１には、放電容量が横軸に、電圧が縦軸にそれぞれ示されている。この放電カーブより、一次導関数ｄＶ／ｄＱ（図２参照）、ならびに二次導関数ｄ２Ｖ／ｄＱ２（図３参照）を求め、二次導関数が最大となるときの放電容量ＱをＱＡ、これに対応する電圧ＶＡを求める。さらにこのときの負極電位の測定方法としては、特に限定はされないが、次のような方法が用いられる。負極電位は非水系リチウム型蓄電素子の電圧によって変動するが、一義的に決まればよいので、どの電圧における負極電位でも構わない。
【００１５】
（１）非水系リチウム型蓄電素子の下限電圧における負極電位を測定する方法
非水系リチウム型蓄電素子を２５℃に設定した恒温槽内で、２０Ｃの電流値で下限電圧ＶＬ（たとえば２．０Ｖ）に到達するまで定電流充電し、続いて下限電圧ＶＬの定電圧を印加する定電圧充電を合計で３０分間行う。続いて、アルゴンボックス中で非水系リチウム型蓄電素子を解体し、負極を取り出し、このときの負極とリチウム参照極間の電位差を測定することによって非水系リチウム型蓄電素子の下限電圧ＶＬにおける負極電位Ｖ１（Ｌｉ＋／Ｌｉ）が求められる。
【００１６】
（２）ｄ２Ｖ／ｄＱ２が最大となる電圧における負極電位を測定する方法
非水系リチウム型蓄電素子の放電容量に対して十分な低レート（例えば１Ｃ）で求めたｄ２Ｖ／ｄＱ２が最大となる電圧をＶＡとする。この電圧は、オリビン構造を有するリチウム遷移金属酸化物のプラトーに対応する電圧と推察される。非水系リチウム型蓄電素子を２５℃に設定した恒温槽内で、２０Ｃの電流値でＶＡに到達するまで定電流充電し、続いてＶＡの定電圧を印加する定電圧充電を合計で３０分間行う。続いて、アルゴンボックス中で非水系リチウム型蓄電素子を解体し、負極を取り出し、このときの負極とリチウム参照極間の電位差を測定することによって非水系リチウム型蓄電素子のＶＡにおける負極電位Ｖ１（Ｌｉ＋／Ｌｉ）が求められる。
以上により、温度Ｔ１、電流Ｉ１または電力Ｐ１、負極電位Ｖ１のときの、放電カーブから算出されるｄ２Ｖ／ｄＱ２が最大となる電圧ＶＡ（Ｔ１，Ｉ１またはＰ１，Ｖ１）が求められる。
【００１７】
［ｄ２Ｖ／ｄＱ２が最大となる電圧のデータベース群］
本発明の方法の一実施形態では、ｄ２Ｖ／ｄＱ２が最大となる電圧のデータベース群を、放電カーブを測定する際の温度、放電カーブを測定する際の電流または電力、非水系リチウム型蓄電素子の負極電位をパラメータとして、予め収集する。
負極電位のパラメータ化に関して次に詳細を述べる。一般に、非水系リチウム型蓄電素子が動作するうちに、負極中のリチウムは徐々に失われ、負極電位は蓄電素子完成時と比較して上昇していく。したがって、パラメータとする負極電位の範囲は、非水系リチウム型蓄電素子の完成時の負極電位から、それよりも高電位側とすれば十分である。
負極電位の調整方法としては特に限定はされないが、下記のような方法が用いられる。
【００１８】
（１）非水系リチウム型蓄電素子に充放電サイクル負荷を掛ける方法
一般に、充放電サイクル負荷を掛けることでリチウムが徐々に失活していくため、これにより負極電位を上昇させ、その際の負極電位ならびにｄ２Ｖ／ｄＱ２が最大となる電圧の変化、を測定することで、負極電位をパラメータとした、ｄ２Ｖ／ｄＱ２が最大となる電圧のデータベースが得られる。充放電サイクル負荷を掛ける方法は、特に限定されないが、例えば下記のような方法が考えられる。
先ず、複数の非水系リチウム型蓄電素子を２５℃に設定した恒温槽内で、３００Ｃの電流値で上限電圧ＶＨに到達するまで定電流充電し、続いて３００Ｃの電流値で下限電圧ＶＬに到達するまで定電流放電を行う。前記充放電工程を一定回数（例えば１００００回）繰り返す。複数の非水系リチウム型蓄電素子のうち一つを使用して、前述の負極電位の測定方法により、負極電位を測定する。また、複数の非水系リチウム型蓄電素子のうち一つを使用して、前述の方法で、放電カーブから算出されるｄ２Ｖ／ｄＱ２が最大となる電圧を取得すればよい。以上の操作を、一定サイクル回数ごと（例えば、１００００回、２００００回、３００００回、・・・）に繰り返すことで、負極電位を上昇させたときの、ｄ２Ｖ／ｄＱ２が最大となる電圧のデータベースが得られる。
サイクル試験開始前、および充放電サイクル負荷を掛けた際の放電カーブを測定する際に、非水系リチウム型蓄電素子の環境温度、並びに測定電流または測定電力を制御することで、温度、電流または電力をパラメータとしたｄ２Ｖ／ｄＱ２が最大となる電圧のデータベースが得られる。そのようなデータベースの一例を表１に示す。
【００１９】
（２）非水系リチウム型蓄電素子に高温負荷を掛ける方法
一般に、高温負荷を掛けることでリチウムが徐々に失活していくため、これにより負極電位を上昇させ、その際の負極電位ならびにｄ２Ｖ／ｄＱ２が最大となる電圧の変化、を測定することで、負極電位をパラメータとした、ｄ２Ｖ／ｄＱ２が最大となる電圧のデータベースが得られる。高温負荷を掛ける方法は特に限定されないが、例えば下記のような方法が考えられる。
先ず、複数のセルとしての非水系リチウム型蓄電素子を１００Ｃの電流値に到達するまで定電流充電し、続いて電圧ＶＨの定電圧を印加する定電圧充電を１０分間行う。その後、セルを高温環境下（例えば６０℃）に保存し、一定期間（例えば、１か月）後に高温環境下から取り出す。複数の非水系リチウム型蓄電素子のうち一つを使用して、前述の負極電位の測定方法により、負極電位を測定する。また、複数の非水系リチウム型蓄電素子のうち一つを使用して、前述の方法で、放電カーブから算出されるｄ２Ｖ／ｄＱ２が最大となる電圧を取得すればよい。以上の操作を、一定期間ごと（例えば、２週間後、４週間後後、六週間後、・・・）に繰り返すことで、負極電位を上昇させたときの、ｄ２Ｖ／ｄＱ２が最大となる電圧のデータベースが得られる。
【００２０】
高温試験開始前、および高温負荷を掛けた際の放電カーブ測定する際に、非水系リチウム型蓄電素子の環境温度、並びに測定電流または測定電力を制御することで、温度、電流または電力をパラメータとしたｄ２Ｖ／ｄＱ２が最大となる電圧のデータベースが得られる。そのようなデータベースの一例を表１に示す。
パラメータとする温度の区間としては、該非水系リチウム型蓄電素子の仕様範囲の上限から下限まででの温度で、ｄ２Ｖ／ｄＱ２が最大となる電圧を予め取得しておくことが好ましい。また、電流または電力の区間としては、該非水系リチウム型蓄電素子の仕様範囲の上限から下限まででの電流または電力で、ｄ２Ｖ／ｄＱ２が最大となる電圧を予め取得しておくことが好ましい。
【００２１】
【表１】
2019145267.tif 000003
【００２２】
以上、上記（１）と（２）の２つの方法を例として挙げたが、単独の方法に限定されるものではない。むしろ、状態推定の精度を上げるために、非水系リチウム型蓄電素子の実際の使用環境に合った方法で、負極電位を調整するのが好ましい。例えば、回生用途などのように、充放電サイクル負荷の頻度が多い方法であれば上記（１）を用いる。しかしながら、回生用途の中でも、非水系リチウム型蓄電素子が稼働しない状態で高温で待機する時間がある場合は、適宜上記（２）のような方法を用いた高温負荷による負極電位の上昇を（１）の方法に組み合わせてデータベース群を構築することが好ましい。
【００２３】
［放電抵抗］
本明細書では、放電抵抗Ｒａ（Ω）とは、以下の方法によって得られる値である：
先ず、非水系リチウム型蓄電素子を２５℃に設定した恒温槽内で、１Ｃの電流値で下限電圧ＶＬ（例えば２．０Ｖ）に到達するまで定電流放電し、次に２０Ｃの電流値で上限電圧ＶＨ（例えば４．０Ｖ）以下、下限電圧ＶＬ以上の任意の電圧ＶＸに到達するまで定電流充電し、続いてＶＸの定電圧を印加する定電圧充電を合計で３０分間行う。続いて、５０Ｃの電流値で下限電圧ＶＬ（例えば２．０Ｖ）まで定電流放電を行って、放電カーブ（時間−電圧）を得る。この放電カーブにおいて、放電時間１秒及び２秒の時点における電圧値から、直線近似にて外挿して得られる放電時間＝０秒における電圧をＥｏとしたときに、降下電圧ΔＥ＝ＶＸ−Ｅｏ、及びＲａ＝ΔＥ／（５０Ｃ（電流値Ａ））により算出される値である。
【００２４】
［充電抵抗］
本明細書では、充電抵抗Ｒｂ（Ω）とは、以下の方法によって得られる値である：
先ず、非水系リチウム型蓄電素子を２５℃に設定した恒温槽内で、１Ｃの電流値で上限電圧ＶＨ（例えば４．０Ｖ）に到達するまで定電流充電し、次に２０Ｃの電流値で上限電圧ＶＨ（例えば４．０Ｖ）以下、下限電圧ＶＬ以上の任意の電圧ＶＸに到達するまで定電流放電し、続いてＶＸの定電圧を印加する定電圧放電を合計で３０分間行う。続いて、５０Ｃの電流値で上限電圧ＶＨ（例えば４．０Ｖ）まで定電流充電を行って、充電カーブ（時間−電圧）を得る。この充電カーブにおいて、充電時間１秒及び２秒の時点における電圧値から、直線近似にて外挿して得られる充電時間＝０秒における電圧をＥｏとしたときに、降下電圧ΔＥ＝−ＶＸ＋Ｖｂ、及びＲｂ＝ΔＥ／（５０Ｃ（電流値Ａ））により算出される値である。
【００２５】
［放電抵抗、充電抵抗のデータベース群］
本発明の方法の別の実施形態では、放電抵抗及び充電抵抗のデータベース群を、非水系リチウム型蓄電素子の電圧、および負極電位をパラメータとして、予め収集する。電圧は、上記で説明された放電抵抗及び／又は充電抵抗の算出において、ＶＸを調整して抵抗を測定すればよい。負極電位の調整方法としては、特に限定はされないが、前述と同様の方法を用いることができ、負極電位を調整した際の放電抵抗、充電抵抗、及び放電容量を前述の方法で測定することにより、放電抵抗及び充電抵抗のデータベース群を、非水系リチウム型蓄電素子の電圧と負極電位をパラメータとして、予め収集することができる。そのようなデータベースの一例を下記表２に示す。
【００２６】
【表２】
2019145267.tif 000004
【００２７】
［稼働中の非水系リチウム型蓄電素子のｄ２Ｖ／ｄＱ２が最大となる電圧の算出方法］
本発明では、稼働中の非水系リチウム型蓄電素子のｄ２Ｖ／ｄＱ２が最大となる電圧の算出方法としては、例えば下記のような方法が用いられる。なお、非水系リチウム型蓄電素子の温度の測定方法に関しては、正極端子または負極端子または蓄電素子の本体部を測定する方法のいずれを用いてもよく、組電池又はセルスタックとして蓄電素子をスタックしている場合も想定すると、正極端子または負極端子の温度を測定することが好ましい。
【００２８】
（１）稼働中の非水系リチウム型蓄電素子に対して定電流または定電力放電カーブから算出する方法
非水系リチウム型蓄電素子を１Ｃの電流値で上限電圧ＶＨ（例えば４．０Ｖ）に到達するまで定電流充電を行い、次いで、上限電圧ＶＨの定電圧を印加する定電圧充電を合計で３０分行う。その後、非水系リチウム型蓄電素子の温度Ｔを測定しながら、下限電圧ＶＬ（例えば２．０Ｖ）まで一定電流Ｉまたは一定電力Ｐで定電流または低電力放電を施した際の容量をＱ（Ａｈ）とする。このときのセル電圧Ｖ（Ｖ）に対する放電容量の推移を放電カーブとし、一次導関数ｄＶ／ｄＱ、ならびに二次導関数ｄ２Ｖ／ｄＱ２を求め、ｄ２Ｖ／ｄＱ２が最大となるときの電圧を求め、これにより、稼働中の非水系リチウム型蓄電素子のｄ２Ｖ／ｄＱ２が最大となるときの電圧を求められる。この時の温度としては、測定温度の時間平均値を取得する。また、このときの電流値または電力値としては、測定した定電流値または定電力値を取得する。
【００２９】
（２）稼働中の非水系リチウム型蓄電素子の稼働データから算出する方法
稼働中のデータから実際の非水系リチウム型蓄電素子を中断せずに、稼働中のデータからｄ２Ｖ／ｄＱ２を算出する方法を下記（２ａ）又は（２ｂ）に述べる。なお、下記の方法では、稼働中の非水系リチウム型蓄電素子に流れる電流、電圧および温度を測定したデータを用いる。
【００３０】
（２ａ）稼働時の放電データから算出する方法
放電電流及び放電電力が大きく変動しないような使用方法（例えば、変動幅：±２０％程度）で非水系リチウム型蓄電素子を稼働している場合は、上限電圧ＶＨ程度から下限電圧ＶＬ程度まで蓄電素子を放電したデータを抽出して、その際の放電電流、電圧の時間推移から、ｄ２Ｖ／ｄＱ２が最大となる電圧を求めることが可能である。この方法は、演算処理を簡便に行うことができる。この時の温度としては、測定温度の時間平均値を取得する。また、この時の電流または電力値としては、測定電流または測定電力の時間平均値を取得する。
【００３１】
（２ｂ）稼働時の放電データから電圧範囲、電流範囲を限定して算出する方法
放電電流及び放電電力が大きく変動するような使用方法（例えば、自動車又はフォークリフトの回生用途など）で非水系リチウム型蓄電素子を稼働する場合は、演算処理を行う必要がある。具体的には、全体の放電データのうち、放電電流及び放電電力が大きく変動しないような状態（例えば、変動幅：±２０％程度）で上限電圧ＶＨ程度から下限電圧ＶＬ程度まで非水系リチウム型蓄電素子を稼働しているデータを抽出して、その際の放電電流、電圧の時間推移から、ｄ２Ｖ／ｄＱ２が最大となる電圧を求める。また、この時の温度としては、測定温度の時間平均値を取得する。また、このときの電流または電力値としては、測定電流または測定電力の時間平均値を取得する。
【００３２】
［稼働中の非水系リチウム型蓄電素子の負極電位の推定方法］
前述の方法で求めた稼働中の非水系リチウム型蓄電素子のｄ２Ｖ／ｄＱ２が最大となる電圧、およびその時の温度、電流または電力値に基づいて、ｄ２Ｖ／ｄＱ２が最大となる電圧のデータベース群を参照し、最も近いデータをデータベース群より取得する。このデータベース群より取得されたデータの負極電位を稼働中の非水系リチウム型蓄電素子の負極電位の推定値とする。
【００３３】
［稼働中の非水系リチウム型蓄電素子の放電抵抗または充電抵抗の推定方法］
上記の方法で得られた稼働中の非水系リチウム型蓄電素子の負極電位の推定値に基づいて、放電抵抗及び充電抵抗のデータベース群を参照し、最も近い負極電位に相当する放電抵抗及び充電抵抗データを取得する。各放電抵抗、充電抵抗データベースは、前述の通り、該蓄電素子の各電圧におけるデータを所有しているから、該蓄電素子の任意の電圧ＶＸにおける放電抵抗及び／又は充電抵抗が推定できる。
【００３４】
本発明の方法では、稼働中の非水系リチウム型蓄電素子のｄ２Ｖ／ｄＱ２が最大となる電圧から、負極電位または放電抵抗または充電抵抗を推定することができる。これは、（ｉ）本発明の一実施形態に係る非水系リチウム型蓄電素子が、正極活物質として、オリビン構造を有するリチウム遷移金属酸化物を活性炭と混合しているため、ｄ２Ｖ／ｄＱ２が最大となる電圧から負極電位を推定することができること、（ｉｉ）比較的低抵抗な活性炭を正極活物質として使用していることから、正極の抵抗が負極の抵抗に対して低く、負極電位と放電抵抗及び充電抵抗との相関が大きいため、負極電位から放電抵抗及び／又は充電抵抗を推定することができるためである。上記（ｉ）と（ｉｉ）により、高精度に負極電位さらに放電抵抗、および充電抵抗を推定することができる。
【００３５】
［推定された負極電位、放電抵抗、充電抵抗の利用用途］
本発明の方法によれば、稼働中の非水系リチウム型蓄電素子の負極電位、放電抵抗、及び／又は充電抵抗を簡便に推定できるため、推定した負極電位、放電抵抗、及び／又は充電抵抗に基づいて、非水系リチウム型蓄電素子の使用負荷の調整などが可能である。使用負荷の調整例を下記（１）〜（３）に示す。
【００３６】
（１）推定した負極電位に基づいた蓄電素子の使用負荷調整
予め定めた負極電位閾値に対して、推定負極電位が高くなった場合に、非水系リチウム型蓄電素子の使用負荷を下げるといった対応を、非水系リチウム型蓄電素子を搭載したシステムに命令することで、負極中のリチウムの失活による負極電位の上昇を抑制し、非水系リチウム型蓄電素子の寿命を延長することが可能となる。
【００３７】
（２）推定した放電抵抗及び充電抵抗に基づいた蓄電素子の使用負荷調整
予め定めた放電抵抗と充電抵抗の閾値に対して、推定された放電抵抗と充電抵抗が高くなった場合に、非水系リチウム型蓄電素子の使用負荷を下げるといった対応を、非水系リチウム型蓄電素子を搭載したシステムに命令することで、閾値又は推定値以上の抵抗上昇を抑制し、非水系リチウム型蓄電素子の寿命を延長することが可能となる。
【００３８】
（３）推定した放電抵抗と稼働中の蓄電素子の実測抵抗の比較による蓄電素子の使用負荷調整
本発明の方法によれば、稼働中の非水系リチウム型蓄電素子の放電抵抗と充電抵抗を推定し、同時に放電抵抗と充電抵抗を実測する。予め、抵抗倍率＝実測抵抗値÷推定抵抗値により算出される抵抗倍率の閾値を定めておき、抵抗倍率が閾値以上になった場合、該蓄電素子の使用負荷を下げる対応を、非水系リチウム型蓄電素子を搭載したシステムに命令することで、閾値以上の抵抗上昇を抑制し、非水系リチウム型蓄電素子の寿命を延長することが可能となる。実測抵抗値が推測抵抗値より大きくなった場合、負極のリチウム失活による劣化の他に、例えば正極又は負極のひび割れなどによる電子伝導性の低下、正極活物質の活性炭の目詰まりによる拡散抵抗の増大などの劣化モードも進行していると推察されるため、使用負荷を下げて劣化の進行を抑制できる。
稼働中の非水系リチウム型蓄電素子の抵抗値をシステム内で実測する方法としては、１ｋｚの交流抵抗を任意の電圧で測定する方法や非水系リチウム型蓄電素子に対して、パルス放電を与えた時の電圧低下から算出する方法などが挙げられる。
【００３９】
［状態推定装置］
本発明の第二の態様は、正極、負極、セパレータ、及びリチウムイオンを含む非水系電解液を備える非水系リチウム型蓄電素子の状態を推定する装置（以下、「状態推定装置」という）である。
非水系リチウム型蓄電素子に含まれる正極、負極、セパレータ及び非水系電解液については後述される。
一実施形態では、状態推定装置は：
非水系リチウム型蓄電素子を定電流放電した際の容量Ｑを横軸、電圧Ｖを縦軸に取ることにより得られた放電カーブから算出されるｄ２Ｖ／ｄＱ２が最大となる電圧を、放電カーブを測定する際の温度、放電カーブを測定する際の電流または電力、及び該蓄電素子の負極電位をパラメータとして、予め収集したデータベース群を有する記憶部と；
稼働中の該非水系リチウム型蓄電素子の電流と電圧と温度の測定値から、ｄ２Ｖ／ｄＱ２を算出し、ｄ２Ｖ／ｄＱ２が最大となる電圧から、該データベース群に基づいて、該蓄電素子の負極電位を推定する演算処理部と；
を備える。図４に状態推定装置の構成の一例を示す。電圧測定部から電圧データが、電流測定部から電流データが、温度測定部から温度データが、それぞれ演算処理部に送達され、演算処理部は、記憶部に記憶されたｄ２Ｖ／ｄＱ２が最大となる電圧のデータベース群を、電圧と電流と温度の実測データに対応させることによって、蓄電素子の状態を推定し、推定された状態は出力部を介して観測者に示される。なお、電圧測定部と電流測定部と温度測定部の少なくとも２つが一体化した部品（図示せず）を用いてもよい。
【００４０】
本発明の第二の実施形態では、状態推定装置は：
非水系リチウム型蓄電素子の放電抵抗と充電抵抗を、該非水系リチウム型蓄電素子の電圧と負極電位をパラメータとして、予め収集したデータベース群を有する記憶部；及び
稼働中の該非水系リチウム型蓄電素子の電流と電圧と温度を測定し、横軸に容量Ｑかつ縦軸に電圧Ｖを取ることにより得られた放電カーブの二次導関数ｄ２Ｖ／ｄＱ２を算出し、ｄ２Ｖ／ｄＱ２が最大となる電圧から推定される該蓄電素子の負極電位から、該データベース群に基づいて、放電抵抗または充電抵抗を推定する演算処理部；
を備える。図４に状態推定装置の構成の一例を示す。電圧測定部から電圧データが、電流測定部から電流データが、温度測定部から温度データが、それぞれ演算処理部に送達され、演算処理部は、記憶部に記憶された放電抵抗・充電抵抗データベース群を、電圧と電流と温度の実測データに対応させることによって、蓄電素子の状態を推定し、推定された状態は出力部を介して観測者に示される。
【００４１】
［状態推定装置の用途］
本発明の別の実施形態では、
（ａ）非水系リチウム型蓄電素子と、
（ｂ）上記で説明された状態推定装置と、
を含むシステムが提供される。状態推定装置は、非水系リチウム型蓄電素子を含むシステムに、例えば、蓄電モジュールシステム、電力回生アシストシステム、電力負荷平準化システム、無停電電源システム、非接触給電システム、エナジーハーベストシステム、蓄電システム、太陽光発電蓄電システム、電動パワーステアリングシステム、非常用電源システム、インホイールモーターシステム、アイドリングストップシステム、輸送機器システム、急速充電システム、スマートグリッドシステム等に使用されることができる。
【００４２】
図５は、非水系リチウム型蓄電素子を用いた蓄電モジュールシステムの構成図である。蓄電モジュール９は、複数のエンドプレート（３，３）の間に、タブ端子５を有する蓄電素子１が複数積層されたセルスタック２を有し、かつエンドプレート３とセルスタック２を横切るように配置された締結体４により補強される。複数のタブ端子（５，５）の間にはバスバー６が配置されることができる。蓄電モジュール９の状態を推定するときに、図５に示されるように、状態推定装置の電圧測定端子７、温度測定端子８及び／又は電流測定端子（図示せず）を蓄電モジュール９のタブ端子５にそれぞれ接触させて、蓄電モジュール９の電圧、温度及び／又は電流を測定してよい。また、電圧測定端子７は、電流測定端子を兼ねてよい。なお、図面では正負タブが蓄電素子の両端から出ている構造を示しているが、片側から正負タブが出ていても適用可能である。
蓄電システムは太陽光発電又は風力発電等の自然発電に、電力負荷平準化システムはマイクログリッド等に、無停電電源システムは工場の生産設備等に、それぞれ好適に利用される。非接触給電システムにおいて、非水系リチウム型蓄電素子は、マイクロ波送電又は電界共鳴等の電圧変動の平準化及びエネルギーの蓄電のために、エナジーハーベストシステムにおいて、非水系リチウム型蓄電素子は、振動発電等で発電した電力を使用するために、それぞれ好適に利用される。
【００４３】
蓄電システム、電動パワーステアリングシステム、非常用電源システム、インホイールモーターシステム、アイドリングストップシステム、輸送機器システム、急速充電システム、スマートグリッドシステム等においては、セルスタックとして、複数個の（ａ）非水系リチウム型蓄電素子が直列若しくは並列に接続されるか、又は（ａ）非水系リチウム型蓄電素子と、（ｃ）鉛電池、ニッケル水素電池、リチウムイオン二次電池若しくは燃料電池とが直列若しくは並列に接続されることができる。
また、本実施形態に係る状態推定装置は、輸送機器システムに、例えば、電気自動車、プラグインハイブリッド自動車、ハイブリッド自動車、電動バイク等の輸送機器に搭載されることができる。
上記で説明された電力回生アシストシステム、電動パワーステアリングシステム、非常用電源システム、インホイールモーターシステム、アイドリングストップシステム、又はこれらの組み合わせは、輸送機器に好適に搭載される。
【００４４】
［正極］
正極は、正極集電体と、その片面又は両面に存在する正極活物質層とを有する。
また、正極は、蓄電素子組み立て前の正極前駆体として、リチウム化合物を含むことが好ましい。後述のように、本実施形態では蓄電素子組み立て工程内で、負極にリチウムイオンをプレドープすることが好ましいが、そのプレドープ方法としては、リチウム化合物を含む正極前駆体、負極、セパレータ、外装体、及び非水系電解液を用いて蓄電素子を組み立てた後に、正極前駆体と負極との間に電圧を印加することが好ましい。リチウム化合物は、正極前駆体の正極集電体上に形成された正極活物質層に含有されることが好ましい。リチウム化合物は、正極前駆体中にいかなる態様で含まれていてもよい。例えば、リチウム化合物は、正極集電体と正極活物質層との間に存在してもよく、正極活物質層の表面上に存在してもよい。
本明細書において、リチウムドープ工程前における正極状態のことを正極前駆体、リチウムドープ工程後における正極状態のことを正極と定義する。
【００４５】
［正極活物質層］
本実施形態に係る正極に含まれる正極活物質層は、活性炭とリチウムイオンを吸蔵及び放出可能なオリビン構造を有するリチウム遷移金属酸化物を含む正極活物質を含有する。正極活物質層は、正極活物質以外に、必要に応じて、遷移金属酸化物、導電性フィラー、結着剤、分散安定剤等の任意成分を含むことが好ましく、リチウムイオンを吸蔵及び放出可能な遷移金属酸化物を含むことがより好ましい。
また、正極前駆体の正極活物質層には、正極活物質以外のリチウム化合物が含有されることが好ましい。
【００４６】
［正極活物質］
本実施形態に係る正極活物質は、活性炭とリチウムイオンを吸蔵及び放出可能なオリビン構造を有するリチウム遷移金属酸化物とを含む。また、正極活物質は、他の炭素材料（カーボンナノチューブ、導電性高分子、又は多孔性の炭素材料）を併用してもよい。
【００４７】
［活性炭］
正極活物質として用いる活性炭の種類及びその原料には特に制限はない。
高い入出力特性と、高いエネルギー密度とを両立させるために、活性炭の細孔を最適に制御することが好ましい。具体的には、ＢＪＨ法により算出した直径２０Å以上５００Å以下の細孔に由来するメソ孔量をＶ１（ｃｃ／ｇ）、ＭＰ法により算出した直径２０Å未満の細孔に由来するマイクロ孔量をＶ２（ｃｃ／ｇ）とするとき、（１）高い入出力特性のためには、０．３＜Ｖ１≦０．８、及び０．５≦Ｖ２≦１．０を満たし、かつ、ＢＥＴ法により測定される比表面積が１，５００ｍ２／ｇ以上３，０００ｍ２／ｇ以下である活性炭（以下、活性炭１ともいう。）が好ましく、また（２）高いエネルギー密度を得るためには、０．８＜Ｖ１≦２．５、及び０．８＜Ｖ２≦３．０を満たし、かつ、ＢＥＴ法により測定される比表面積が２，３００ｍ２／ｇ以上４，２００ｍ２／ｇ以下である活性炭（以下、活性炭２ともいう。）が好ましい。
【００４８】
［遷移金属酸化物］
本実施形態に係る正極活物質は、蓄電素子の高エネルギー密度化と高出力化を両立し、かつ、それらの特性を広い温度範囲内で維持するという観点から、リチウムイオンを吸蔵及び放出可能なオリビン構造を有するリチウム遷移金属酸化物を含む。なお、本明細書では、用語「遷移金属酸化物」は、遷移金属リン酸塩を含むものとする。
リチウムイオンを吸蔵及び放出可能なオリビン構造を有する遷移金属酸化物として、具体的には、下記式：
Ｌｉｘ１ＭＰＯ４｛式中、Ｍは、Ｃｏ、Ｎｉ、Ｆｅ、Ｍｎ及びＣｕから成る群より選ばれる少なくとも１種の元素であり、かつｘ１は、０≦ｘ１≦２を満たす。｝、及び
ＬｉｚＶ２（ＰＯ４）３｛式中、ｚは０≦ｚ≦３を満たす｝、
から成る群より選ばれる少なくとも１種のリチウム遷移金属酸化物が挙げられる。
上記で説明されたリチウム遷移金属酸化物の中でも、高エネルギー密度化と高出力化を両立し、かつ、それらの特性を広い温度範囲内で維持するという観点から、下記式：
Ｌｉｘ２ＦｅＰＯ４｛式中、ｘ２は、０．８≦ｘ２≦１．２を満たす。｝、
Ｌｉｘ２ＣｏＰＯ４｛式中、ｘ２は、０．８≦ｘ２≦１．２を満たす。｝、及び
Ｌｉｘ２ＭｎＰＯ４｛式中、ｘ２は、０．８≦ｘ２≦１．２を満たす。｝、
から成る群より選ばれる少なくとも１種が好ましい。
【００４９】
リチウム遷移金属酸化物の平均粒子径は、０．１〜２０μｍであることが好ましい。平均粒子径が０．１μｍ以上であると、活物質層の密度が高いために電極体積当たりの容量が高くなる傾向がある。平均粒子径が小さくなるにつれて耐久性も低くなるという欠点を招来する場合があるが、平均粒子径が０．１μｍ以上であれば、そのような欠点が生じ難い。他方で、平均粒子径が２０μｍ以下であると、高速充放電には適合し易くなる傾向がある。平均粒子径は、より好ましくは０．５〜１５μｍであり、更に好ましくは１〜１０μｍである。更に、リチウム遷移金属酸化物の平均粒子径が炭素材料の平均粒子径より小さいと、平均粒子径の大きな炭素材料により形成される空隙にリチウム遷移金属酸化物を配置することができ、蓄電素子を低抵抗化できるため好ましい。
【００５０】
［リチウム遷移金属酸化物の量］
前記正極活物質層の総質量を基準として、リチウム遷移金属酸化物の含有率をＧ１とするとき、Ｇ１が１．０質量％以上５０．０質量％以下であり、好ましくは１０．０質量％以上４５．０質量％以下であり、より好ましくは１５．０質量％以上４０．０質量％以下である。また、含有率Ｇ１が１．０質量％以上であれば、リチウム遷移金属酸化物の示すプラトー域が放電カーブ上でも判別できるため、放電カーブから算出されるｄ２Ｖ／ｄＱ２が最大となる電圧を検出でき、かつ蓄電素子のエネルギー密度をより高めることが可能である。含有率Ｇ１が５０．０質量％以下であれば蓄電素子を高出力化することができる。
【００５１】
［活性炭とリチウム遷移金属酸化物の質量割合］
正極活物質層中に占める活性炭の質量割合をＡ１とし、リチウム遷移金属酸化物の質量割合をＡ２としたとき、Ａ２／Ａ１が０．１以上２．５以下であることが好ましく、より好ましくは０．２以上２．０以下、さらに好ましくは０．３以上１．２以下である。また、Ａ２／Ａ１が０．１以上であれば正極活物質層の嵩密度を高め、蓄電素子を高容量化できる。Ａ２／Ａ１が２．５以下であればリチウム遷移金属酸化物の示すプラトー域が放電カーブ上でも判別できるため、放電カーブから算出されるｄ２Ｖ／ｄＱ２が最大となる電圧を検出でき、また活性炭間の電子伝導が高まるために蓄電素子を低抵抗化できる。
【００５２】
［正極活物質の含有割合］
正極活物質層における正極活物質の含有割合は、正極前駆体における正極活物質層の全質量を基準として、３５質量％以上９５質量％以下であることが好ましい。正極活物質の含有割合の下限としては、４５質量％以上であることがより好ましく、５５質量％以上であることがさらに好ましい。他方、正極活物質の含有割合の上限としては、９０質量％以下であることがより好ましく、８０質量％以下であることが更に好ましい。この範囲の含有割合とすることにより、蓄電素子が好適な充放電特性を発揮する。
【００５３】
［リチウム化合物］
本実施形態の正極前駆体の正極活物質層には、正極活物質以外のリチウム化合物が含有されることが好ましい。本明細書では、用語「リチウム化合物」は、電解質としてのリチウム塩及び上記で説明されたリチウム遷移金属酸化物とは異なるものである。
本実施形態に係るリチウム化合物としては、炭酸リチウム、酸化リチウム、水酸化リチウム、フッ化リチウム、塩化リチウム、シュウ化リチウム、ヨウ化リチウム、窒化リチウム、シュウ酸リチウム、及び酢酸リチウムから選択される１種以上が好適に用いられる。中でも、炭酸リチウム、酸化リチウム、及び水酸化リチウムがより好適であり、空気中での取り扱いが可能であり、かつ吸湿性が低いという観点から炭酸リチウムがさらに好適に用いられる。このようなリチウム化合物は、電圧の印加によって分解し、負極へのリチウムドープのドーパント源として機能するとともに、正極活物質層において空孔を形成するから、電解液の保持性に優れ、イオン伝導性に優れる正極を形成することができる。非水系電解液として、後述するＬｉＰＦ６等のリチウム塩を予め溶解させた電解液を用いる場合には、リチウム金属炭酸塩を単独で用いることもできる。正極前駆体中に含まれるリチウム化合物は１種でもよく、２種以上のリチウム化合物を含んでいてもよく、リチウム化合物と他のアルカリ金属炭酸塩を混合して用いてもよい。
【００５４】
正極前駆体に含まれるリチウム化合物の質量割合が１０質量％以上５０質量％以下含まれるように正極前駆体を作製することが好ましい。リチウム化合物の質量割合が１０質量％以上であれば負極に十分な量のリチウムイオンをプレドープすることができ、非水系リチウム型蓄電素子の容量が高まる。リチウム化合物の質量割合が５０質量％以下であれば、正極前駆体中の電子伝導を高めることができるので、リチウム化合物の分解を効率よく行うことができる。
正極前駆体が、リチウム金属化合物の他に上記２種以上のアルカリ金属化合物、又はアルカリ土類金属化合物を含む場合は、アルカリ金属化合物、及びアルカリ土類金属化合物の総量が、正極前駆体の片面当たり正極活物質層中に１質量％以上５０質量％以下の割合で含まれるように正極前駆体を作製することが好ましい。
【００５５】
［正極前駆体のリチウム化合物］
リチウム化合物は、粒子状であることが好ましい。正極前駆体に含有されるリチウム化合物の平均粒子径は０．１μｍ以上１００μｍ以下であることが好ましい。正極前駆体に含有されるリチウム化合物の平均粒子径の上限としては５０μｍ以下であることがより好ましく、２０μｍ以下であることが更に好ましく、１０μｍ以下であることが最も好ましい。他方、正極前駆体に含有されるリチウム化合物の平均粒子径の下限としては０．３μｍ以上であることがより好ましく、０．５μｍ以上であることが更に好ましい。リチウム化合物の平均粒子径が０．１μｍ以上であれば、正極におけるリチウム化合物の酸化反応後に残る空孔が電解液を保持するのに十分な容積を有することとなるため、高負荷充放電特性が向上する。リチウム化合物の平均粒子径が１００μｍ以下であれば、リチウム化合物の表面積が過度に小さくはならないから、該リチウム化合物の酸化反応の速度を確保することができる。リチウム化合物の平均粒子径の範囲の上限と下限は、任意に組み合わせることができる。
【００５６】
［正極のリチウム化合物］
本実施形態では、正極が含有する、正極活物質以外のリチウム化合物の平均粒子径をＸ１とするとき、０．１μｍ≦Ｘ１≦１０．０μｍの範囲であることが好ましい。リチウム化合物の平均粒子径のより好ましい範囲は、０．５μｍ≦Ｘ１≦５．０μｍである。Ｘ１が０．１μｍ以上の場合、蓄電素子の高負荷充放電サイクルで生成するフッ素イオンを吸着することにより高負荷充放電サイクル特性が向上する。Ｘ１が１０．０μｍ以下の場合、蓄電素子の高負荷充放電サイクルで生成するフッ素イオンとの反応面積が増加するため、フッ素イオンの吸着を効率良く行うことができる。
【００５７】
正極が含有する、正極活物質以外のリチウム化合物は、正極における正極活物質層の全質量を基準として、０．５質量％以上５０質量％以下であることが好ましく、１．０質量％以上２５質量％以下であることがより好ましい。リチウム化合物の含有量が０．５質量％以上であると、必ずしも理由は定かではないが、本発明の方法による、非水系リチウム型蓄電素子の状態推定の精度が高くなる。リチウム化合物の含有量が０．５質量％以上であると、高温環境下における正極上での電解液溶媒の分解反応を炭酸リチウム等のリチウム化合物が抑制するため、高温耐久性が向上し、２．５質量％以上でその効果が顕著になる。また、リチウム化合物の含有量が５０質量％以下であると、正極活物質間の電子伝導性がリチウム化合物により阻害されることが比較的小さいため、高い入出力特性を示し、３５質量％以下であると、入出力特性の観点から特に好ましい。尚、リチウム化合物の含有量の下限と上限の組み合わせは任意のものであることができる。
【００５８】
［正極活物質層のその他の任意成分］
本実施形態における正極活物質層は、必要に応じて、導電性フィラー、結着剤、分散安定剤等の任意成分を含んでいてもよい。
導電性フィラーとしては、特に制限されるものではないが、例えば、アセチレンブラック、ケッチェンブラック、気相成長炭素繊維、黒鉛、カーボンナノチューブ、これらの混合物等を用いることができる。
結着剤としては、特に制限されるものではないが、例えばＰＶｄＦ（ポリフッ化ビニリデン）、ＰＴＦＥ（ポリテトラフルオロエチレン）、ポリイミド、ラテックス、スチレン−ブタジエン共重合体、フッ素ゴム、アクリル共重合体等を用いることができる。
分散安定剤としては、特に制限されるものではないが、例えばＰＶＰ（ポリビニルピロリドン）、ＰＶＡ（ポリビニルアルコール）、セルロース誘導体等を用いることができる。
【００５９】
［正極集電体］
本実施形態における正極集電体を構成する材料としては、電子伝導性が高く、電解液への溶出及び電解質又はイオンとの反応等による劣化が起こらない材料であれば特に制限はないが、金属箔が好ましい。本実施形態の非水系リチウム型蓄電素子における正極集電体としては、アルミニウム箔がより好ましい。
【００６０】
該金属箔は凹凸や貫通孔を持たない通常の金属箔でもよいし、エンボス加工、ケミカルエッチング、電解析出法、ブラスト加工等を施した凹凸を有する金属箔でもよいし、エキスパンドメタル、パンチングメタル、エッチング箔等の貫通孔を有する金属箔でもよい。
特に、電極作製の容易性、高い電子伝導性の観点から、正極集電体は、無孔状であることが好ましい。
本明細書において、「無孔状の正極集電体」とは、少なくとも正極活物質層の塗工された領域において、リチウムイオンが正極集電体を通過して、正極の表裏でリチウムイオンが均一化する程度の孔を有しない正極集電体を意味する。したがって、無孔状の正極集電体は、本発明の効果を奏する範囲内において、極めて小径又は微量の孔を有する正極集電体、及び正極活物質層の塗工されていない領域に孔を有する正極集電体をも排除するものではない。
また、正極集電体のうち少なくとも正極活物質層が塗工された領域は無孔状であることがより好ましく、正極集電体のうち正極活物質が塗工されていない余剰部分には孔があってもよいし、無くてもよい。
正極集電体の厚みは、正極の形状及び強度を十分に保持できれば特に制限はないが、例えば、１〜１００μｍが好ましい。
【００６１】
［正極前駆体の製造］
本実施形態において、非水系リチウム型蓄電素子の正極となる正極前駆体は、既知のリチウムイオン電池、電気二重層キャパシタ等における電極の製造技術によって製造することが可能である。例えば、正極活物質として活性炭およびリチウム遷移金属化合物、並びに必要に応じて使用されるリチウム化合物、その他の任意成分を水又は有機溶剤中に分散又は溶解してスラリー状の塗工液を調製し、この塗工液を正極集電体上の片面又は両面に塗工して塗膜を形成し、これを乾燥することにより正極前駆体を得ることができる。さらに、得られた正極前駆体にプレスを施して、正極活物質層の膜厚又は嵩密度を調整してもよい。代替的には、溶剤を使用せずに、正極活物質として活性炭及びリチウム遷移金属化合物、並びに必要に応じて使用されるリチウム化合物、その他の任意成分を乾式で混合し、得られた混合物をプレス成型した後、導電性接着剤を用いて正極集電体に貼り付ける方法も可能である。
【００６２】
正極前駆体の塗工液は、正極活物質を含む各種材料粉末の一部若しくは全部をドライブレンドし、次いで水若しくは有機溶媒、及び／又はそれらに結着剤若しくは分散安定剤が溶解又は分散した液状又はスラリー状の物質を追加して調製してもよい。また、水又は有機溶媒に結着剤又は分散安定剤が溶解又は分散した液状又はスラリー状の物質の中に、正極活物質を含む各種材料粉末を追加して、塗工液を調製してもよい。前記ドライブレンド法として、例えばボールミル等を使用して正極活物質及びリチウム化合物、並びに必要に応じて導電性フィラーを予備混合して、導電性の低いリチウム化合物に導電性フィラーをコーティングさせる予備混合をしてもよい。これにより、後述のリチウムドープ工程において正極前駆体でリチウム化合物が分解し易くなる。前記塗工液の溶媒に水を使用する場合には、リチウム化合物を加えることで塗工液がアルカリ性になることもあるため、必要に応じてｐＨ調整剤を添加してもよい。
正極前駆体の塗工液の調製には、特に制限されるものではないが、好適にはホモディスパー又は多軸分散機、プラネタリーミキサー、薄膜旋回型高速ミキサー等の分散機等を用いることができる。
正極前駆体の塗膜の形成は特に制限されるものではないが、好適にはダイコーター又はコンマコーター、ナイフコーター、グラビア塗工機等の塗工機を用いることができる。塗膜は単層塗工で形成してもよいし、多層塗工で形成してもよい。多層塗工の場合には、塗膜各層内のリチウム化合物の含有量が異なるように塗工液組成を調整してもよい。
【００６３】
正極前駆体の塗膜の乾燥については、特に制限されるものではないが、好適には熱風乾燥、赤外線（ＩＲ）乾燥等の乾燥方法を用いることができる。塗膜の乾燥は、単一の温度で乾燥させてもよいし、多段的に温度を変えて乾燥させてもよい。また、複数の乾燥方法を組み合わせて塗膜を乾燥させてもよい。乾燥温度は、２５℃以上２００℃以下であることが好ましく、より好ましくは４０℃以上１８０℃以下、さらに好ましくは５０℃以上１６０℃以下である。乾燥温度が２５℃以上であれば、塗膜中の溶媒を十分に揮発させることができる。他方、乾燥温度が２００℃以下であれば、急激な溶媒の揮発による塗膜のヒビ割れ又はマイグレーションによる結着剤の偏在、及び正極集電体又は正極活物質層の酸化を抑制できる。
【００６４】
正極前駆体のプレスには、特に制限されるものではないが、好適には油圧プレス機、真空プレス機等のプレス機を用いることができる。正極活物質層の膜厚、嵩密度及び電極強度は、後述するプレス圧力、隙間、及びプレス部の表面温度により調整できる。
また、プレス部の表面温度は室温でもよいし、必要によりプレス部を加熱してもよい。加熱する場合のプレス部の表面温度の下限は、使用する結着剤の融点マイナス６０℃以上が好ましく、より好ましくは融点マイナス４５℃以上、さらに好ましくは融点マイナス３０℃以上である。他方、加熱する場合のプレス部の表面温度の上限は、使用する結着剤の融点プラス５０℃以下が好ましく、より好ましくは融点プラス３０℃以下、さらに好ましくは融点プラス２０℃以下である。例えば、結着剤にＰＶｄＦ（ポリフッ化ビニリデン：融点１５０℃）を用いた場合、プレス部の表面を９０℃以上２００℃以下に加温することが好ましく、より好ましく１０５℃以上１８０℃以下、さらに好ましくは１２０℃以上１７０℃以下にプレス部の表面を加熱することである。また、結着剤にスチレン−ブタジエン共重合体（融点１００℃）を用いた場合、プレス部の表面を４０℃以上１５０℃以下に加温することが好ましく、より好ましくは５５℃以上１３０℃以下、さらに好ましくは７０℃以上１２０℃以下にプレス部の表面を加温することである。
結着剤の融点は、ＤＳＣ（Ｄｉｆｆｅｒｅｎｔｉａｌ  Ｓｃａｎｎｉｎｇ  Ｃａｌｏｒｉｍｅｔｒｙ、示差走査熱量分析）の吸熱ピーク位置で求めることができる。例えば、パーキンエルマー社製の示差走査熱量計「ＤＳＣ７」を用いて、試料樹脂１０ｍｇを測定セルにセットし、窒素ガス雰囲気中で、温度３０℃から１０℃／分の昇温速度で２５０℃まで昇温し、昇温過程における吸熱ピーク温度が融点となる。
また、プレス圧力、隙間、速度、及びプレス部の表面温度の条件を変えながら複数回プレスを実施してもよい。
【００６５】
正極活物質層の目付は、正極集電体の片面当たり２０ｇ・ｍ−２以上１５０ｇ・ｍ−２以下であることが好ましく、より好ましくは片面当たり２５ｇ・ｍ−２以上１２０ｇ・ｍ−２以下であり、更に好ましくは３０ｇ・ｍ−２以上８０ｇ・ｍ−２以下である。この目付が２０ｇ・ｍ−２以上であれば、正極の抵抗劣化を負極の抵抗劣化に比べて小さく抑えられるため、負極の劣化に着目した本発明の方法により、蓄電素子の放電抵抗と充電抵抗を推定することが可能であり、また蓄電素子は十分な充放電容量を発現することができる。他方、この目付が１５０ｇ・ｍ−２以下であれば、電極内のイオン拡散抵抗を低く維持することができるため、十分な出力特性が得られるとともに、セル体積を縮小することができるため、エネルギー密度を高めることができる。上記正極活物質層の目付の範囲の上限と下限は、任意に組み合わせることができる。
【００６６】
正極活物質層の膜厚は、正極集電体の片面当たり２０μｍ以上２００μｍ以下であることが好ましく、より好ましくは片面当たり２５μｍ以上１４０μｍ以下であり、更に好ましくは３０μｍ以上１００μｍ以下である。この膜厚が２０μｍ以上であれば、正極の抵抗劣化を負極の抵抗劣化に比べて小さく抑えられるため、負極の劣化に着目した本発明の方法により、蓄電素子の放電抵抗と充電抵抗を推定することが可能であり、また蓄電素子が十分な充放電容量を発現することができる。他方、この膜厚が２００μｍ以下であれば、電極内のイオン拡散抵抗を低く維持することができ、十分な出力特性が得られるとともに、セル体積を縮小することができるため、エネルギー密度を高めることができる。上記正極活物質層の膜厚の範囲の上限と下限は、任意に組み合わせることができる。なお、集電体が貫通孔又は凹凸を有する場合における正極活物質層の膜厚とは、集電体の貫通孔又は凹凸を有していない部分の片面当たりの膜厚の平均値をいう。
【００６７】
［リチウムドープ工程後の正極］
後述のリチウムドープ工程後の正極における正極活物質層の嵩密度は、０．２５ｇ／ｃｍ３以上であることが好ましく、より好ましくは０．３０ｇ／ｃｍ３以上１．３ｇ／ｃｍ３以下の範囲である。正極活物質層の嵩密度が０．２５ｇ／ｃｍ３以上であれば、高いエネルギー密度を発現でき、蓄電素子の小型化を達成できる。他方、この嵩密度が１．３ｇ／ｃｍ３以下であれば、正極活物質層内の空孔における電解液の拡散が十分となり、正極の抵抗劣化を負極の抵抗劣化に比べて小さく抑えられるため、負極の劣化に着目した本発明の方法により、蓄電素子の放電抵抗と充電抵抗を推定することが可能であり、また蓄電素子は高い出力特性が得られる。
【００６８】
［正極活物質層中の炭素材料、リチウム遷移金属酸化物の量の測定方法］
正極活物質層中に含まれる炭素材料の質量割合をＡ１、リチウム遷移金属酸化物の質量割合をＡ２、その他の成分の質量割合をＡ３としたとき、これらの値の定量方法は特に限定されないが、例えば下記の方法により定量することができる。
測定する正極の面積は特に制限されないが、測定のばらつきを軽減するという観点から５ｃｍ２以上２００ｃｍ２以下であることが好ましく、より好ましくは２５ｃｍ２以上１５０ｃｍ２以下である。面積が５ｃｍ２以上あれば測定の再現性が確保される。面積が２００ｃｍ２以下であればサンプルの取扱い性に優れる。
まず、非水系リチウム型蓄電素子を２３℃の部屋に設置された露点−９０℃以下、酸素濃度１ｐｐｍ以下で管理されているＡｒボックス内で解体して正極を取り出す。取り出した正極を、ジメチルカーボネート（ＤＭＣ）で浸漬洗浄した後、大気非暴露を維持した状態下で、サイドボックス中で真空乾燥させる。真空乾燥後に得られた正極について、重量（Ｍ０）を測定する。続いて、正極の重量の１００〜１５０倍の蒸留水に３日間以上浸漬させ、炭素材料とリチウム遷移金属酸化物以外の成分を水中に溶出させる。浸漬の間、蒸留水が揮発しないよう容器に蓋をすることが好ましい。３日間以上浸漬させた後、蒸留水から正極を取り出し、上記と同様に真空乾燥する。得られた正極の重量（Ｍ１）を測定する。続いて、スパチュラ、ブラシ、刷毛等を用いて正極集電体の片面、または両面に塗布された正極活物質層を取り除く。残った正極集電体の重量（Ｍ２）を測定し、以下の（１）式でＡ３を算出する。
Ａ３＝（Ｍ０−Ｍ１）／（Ｍ０−Ｍ２）×１００    （１）式
【００６９】
続いて、Ａ１、Ａ２を算出するため、上記アルカリ金属化合物を取り除いて得られた正極活物質層について、以下の条件にてＴＧ曲線を測定する。
・試料パン：白金
・ガス：大気雰囲気下、又は圧縮空気
・昇温速度：０．５℃／ｍｉｎ以下
・温度範囲：２５℃〜５００℃以上リチウム遷移金属酸化物の融点マイナス５０℃の温度以下
得られるＴＧ曲線の２５℃の質量をＭ３とし、５００℃以上の温度にて質量減少速度がＭ３×０．０１／ｍｉｎ以下となった最初の温度における質量をＭ４とする。
炭素材料は、酸素含有雰囲気（例えば、大気雰囲気）下では５００℃以下の温度で加熱することですべて酸化・燃焼する。他方、リチウム遷移金属酸化物は酸素含有雰囲気下でもリチウム遷移金属酸化物の融点マイナス５０℃の温度までは質量減少することがない。
そのため、正極活物質層におけるリチウム遷移金属酸化物の含有量Ａ２は以下の（２）式で算出できる。
Ａ２＝（Ｍ４／Ｍ３）×｛１−（Ｍ０−Ｍ１）／（Ｍ０−Ｍ２）｝×１００    （２）式
また、正極活物質層における炭素材料の含有量Ａ１は以下の（３）式で算出できる。
Ａ１＝｛（Ｍ３−Ｍ４）／Ｍ３｝×｛１−（Ｍ０−Ｍ１）／（Ｍ０−Ｍ２）｝×１００    （３）式
【００７０】
［負極］
負極は、負極集電体と、その片面又は両面に存在する負極活物質層とを有する。
負極活物質層は、リチウムイオンを吸蔵及び放出できる負極活物質を含む。負極活物質層は、負極活物質以外に、必要に応じて、導電性フィラー、結着剤、分散安定剤等の任意成分を含んでいてもよい。
【００７１】
［負極活物質］
負極活物質としては、リチウムイオンを吸蔵及び放出可能な材料を用いることができる。蓄電素子の出力と容量を両立し、かつ広い温度範囲内でそれらを維持するという観点からは、２種類の負極活物質を用いてもよい。
負極活物質としては、具体的には、炭素材料、チタン酸化物、ケイ素、ケイ素酸化物、ケイ素合金、ケイ素化合物、錫及び錫化合物等が例示される。好ましくは、負極活物質の総量に対する炭素材料の含有率が５０質量％以上であり、より好ましくは７０質量％以上である。炭素材料の含有率は、１００質量％でよいが、他の材料の併用による効果を良好に得る観点から、例えば、９０質量％以下であることが好ましく、８０質量％以下であることがより好ましい。
【００７２】
負極活物質には、リチウムイオンをドープすることが好ましい。本明細書において、負極活物質にドープされたリチウムイオンとしては、主に３つの形態が包含される。
第一の形態としては、非水系リチウム型蓄電素子を作製する前に、負極活物質に設計値として予め吸蔵させるリチウムイオンである。
第二の形態としては、非水系リチウム型蓄電素子を作製し、出荷する際の負極活物質に吸蔵されているリチウムイオンである。
第三の形態としては、非水系リチウム型蓄電素子をデバイスとして使用した後の負極活物質に吸蔵されているリチウムイオンである。
負極活物質にリチウムイオンをドープしておくことにより、得られる非水系リチウム型蓄電素子の容量及び作動電圧を良好に制御することが可能となる。
【００７３】
前記炭素材料としては、例えば、難黒鉛化性炭素材料；易黒鉛化性炭素材料；カーボンブラック；カーボンナノ粒子；活性炭；人造黒鉛；天然黒鉛；黒鉛化メソフェーズカーボン小球体；黒鉛ウイスカ；ポリアセン系物質等のアモルファス炭素質材料；石油系のピッチ、石炭系のピッチ、メソカーボンマイクロビーズ、コークス、合成樹脂（例えばフェノール樹脂等）等の炭素質材料前駆体を熱処理して得られる炭素質材料；フルフリルアルコール樹脂又はノボラック樹脂の熱分解物；フラーレン；カーボンナノフォーン；及びこれらの複合炭素材料を挙げることができる。
【００７４】
本実施形態において、負極活物質層は、負極活物質の重量を基準として、ＢＥＴ法により算出した比表面積が４ｍ２／ｇ以上７５ｍ２／ｇ以下であることが好ましい。ＢＥＴ法により算出した比表面積の下限値は、より好ましくは５ｍ２／ｇ以上、さらに好ましくは６ｍ２／ｇ以上、特に好ましくは７ｍ２／ｇ以上である。ＢＥＴ法により算出した比表面積の上限値は、より６０ｍ２／ｇ以下、さらに好ましくは４０ｍ２／ｇ以下、特に好ましくは３０ｍ２／ｇ以下である。
代替的には、負極活物質層は、負極活物質として、リチウムイオンを吸蔵及び放出可能なチタン酸リチウム、並びにリチウムイオンを吸蔵及び放出可能な酸化チタンから成る群から選択される少なくとも１種を含んでいてもよい。例えば、チタン酸リチウムは、一般式ＬｉｘＴｉｙＯ４（式中、ｘは０．８≦ｘ≦１．４を満たし、かつｙは１．６≦ｙ≦２．２を満たす）で表される。例えば、酸化チタンとしては、ルチル型の酸化チタン、アナターゼ型の酸化チタン等が挙げられる。これらの中でも、Ｌｉイオンの挿入脱離に伴う反応抵抗の上昇が小さく、低温環境下でも高出力を維持できるという観点から、Ｌｉ４／３Ｔｉ５／３Ｏ４が好ましい。
【００７５】
［負極活物質層のその他の任意成分］
本実施形態に係る負極活物質層は、必要に応じて、負極活物質の他に、導電性フィラー、結着剤、分散安定剤等の任意成分を含んでいてもよい。
導電性フィラーの種類は特に制限されるものではないが、例えば、アセチレンブラック、ケッチェンブラック、気相成長炭素繊維等が例示される。
結着剤としては、特に制限されるものではないが、例えばＰＶｄＦ（ポリフッ化ビニリデン）、ＰＴＦＥ（ポリテトラフルオロエチレン）、ポリイミド、ラテックス、スチレン−ブタジエン共重合体、フッ素ゴム、アクリル共重合体等を用いることができる。
分散安定剤としては、特に制限されるものではないが、例えばＰＶＰ（ポリビニルピロリドン）、ＰＶＡ（ポリビニルアルコール）、セルロース誘導体等を用いることができる。
【００７６】
［負極集電体］
本発明における負極集電体を構成する材料としては、電子伝導性が高く、非水系電解液への溶出及び電解質又はイオンとの反応等による劣化がおこらない金属箔であることが好ましい。このような金属箔としては、特に制限はなく、例えば、アルミニウム箔、銅箔、ニッケル箔、ステンレス鋼箔等が挙げられる。本実施の形態の非水系リチウム型蓄電素子における負極集電体としては、銅箔が好ましい。
該金属箔は凹凸や貫通孔を持たない通常の金属箔でもよいし、エンボス加工、ケミカルエッチング、電解析出法、ブラスト加工等を施した凹凸を有する金属箔でもよいし、エキスパンドメタル、パンチングメタル、エッチング箔等の貫通孔を有する金属箔でもよい。
特に、電極作製の容易性、高い電子伝導性の観点から、本実施形態における負極集電体は、無孔状であることが好ましい。
本明細書において、「無孔状の負極集電体」とは、少なくとも負極活物質層の塗工された領域において、リチウムイオンが負極集電体を通過して負極の表裏でリチウムイオンが均一化する程度の孔を有しない負極集電体を意味する。したがって、無孔状の負極集電体は、本願発明の効果を奏する範囲内において、極めて小径又は微量の孔を有する負極集電体や、負極活物質層の塗工されていない領域に孔を有する負極集電体をも排除するものではない。また、負極集電体のうち少なくとも負極活物質層が塗工された領域は無孔状であることがより好ましく、負極集電体のうち負極活物質が塗工されていない余剰部分には孔があってもよいし、無くてもよい。
負極集電体の厚みは、負極の形状及び強度を十分に保持できれば特に制限はないが、例えば、１〜１００μｍが好ましい。なお、負極集電体が孔又は凹凸を有するときには、孔又は凹凸が存在しない部分に基づいて負極集電体の厚みを測定するものとする。
【００７７】
［負極の製造］
負極は、負極集電体の片面上又は両面上に負極活物質層を有して成る。典型的な態様において負極活物質層は負極集電体に固着している。
負極は、既知のリチウムイオン電池、電気二重層キャパシタ等における電極の製造技術によって製造することが可能である。例えば、負極活物質を含む各種材料を水又は有機溶剤中に分散又は溶解してスラリー状の塗工液を調製し、この塗工液を負極集電体上の片面又は両面に塗工して塗膜を形成し、これを乾燥することにより負極を得ることができる。さらに得られた負極にプレスを施して、負極活物質層の膜厚又は嵩密度を調整してもよい。代替的には、溶剤を使用せずに、負極活物質を含む各種材料を乾式で混合し、得られた混合物をプレス成型した後、導電性接着剤を用いて負極集電体に貼り付ける方法も可能である。
【００７８】
塗工液は、負極活物質を含む各種材料粉末の一部若しくは全部をドライブレンドし、次いで水又は有機溶媒、及び／又はそれらに結着剤若しくは分散安定剤が溶解又は分散した液状又はスラリー状の物質を追加して調製してもよい。また、水又は有機溶媒に結着剤又は分散安定剤が溶解又は分散した液状又はスラリー状の物質の中に、負極活物質を含む各種材料粉末を追加して塗工液を調製してもよい。前記塗工液の調製には、特に制限されるものではないが、好適にはホモディスパー又は多軸分散機、プラネタリーミキサー、薄膜旋回型高速ミキサー等の分散機等を用いることができる。
塗膜の形成には、特に制限されるものではないが、好適にはダイコーター又はコンマコーター、ナイフコーター、グラビア塗工機等の塗工機を用いることができる。塗膜は単層塗工で形成してもよいし、多層塗工して形成してもよい。
【００７９】
塗膜の乾燥は特に制限されるものではないが、好適には熱風乾燥や赤外線（ＩＲ）乾燥等の乾燥方法を用いることができる。塗膜は、単一の温度で乾燥させてもよいし、多段的に温度を変えて乾燥させてもよい。また、複数の乾燥方法を組み合わせて塗膜を乾燥させてもよい。乾燥温度は、２５℃以上２００℃以下であることが好ましい。乾燥温度は、より好ましくは４０℃以上１８０℃以下、さらに好ましくは５０℃以上１６０℃以下である。乾燥温度が２５℃以上であれば、塗膜中の溶媒を十分に揮発させることができる。他方、乾燥温度が２００℃以下であれば、急激な溶媒の揮発による塗膜のヒビ割れ又はマイグレーションによる結着剤の偏在、及び負極集電体又は負極活物質層の酸化を抑制できる。
【００８０】
負極のプレスは特に制限されるものではないが、好適には油圧プレス機、真空プレス機等のプレス機を用いることができる。負極活物質層の膜厚、嵩密度及び電極強度は後述するプレス圧力、隙間、プレス部の表面温度により調整できる。プレス部の表面温度は室温でもよいし、必要により加熱してもよい。加熱する場合のプレス部の表面温度の下限は、使用する結着剤の融点マイナス６０℃以上が好ましく、より好ましくは融点マイナス４５℃以上、さらに好ましくは融点マイナス３０℃以上である。他方、加熱する場合のプレス部の表面温度の上限は、使用する結着剤の融点プラス５０℃以下が好ましく、より好ましくは融点プラス３０℃以下、さらに好ましくは融点プラス２０℃以下である。例えば、結着剤にＰＶｄＦ（ポリフッ化ビニリデン：融点１５０℃）を用いた場合、プレス部の表面温度を９０℃以上２００℃以下に加温することが好ましい。プレス部の表面温度は、より好ましく１０５℃以上１８０℃以下、さらに好ましくは１２０℃以上１７０℃以下に加熱することである。また、結着剤にスチレン−ブタジエン共重合体（融点１００℃）を用いた場合、プレス部の表面温度を４０℃以上１５０℃以下に加温することが好ましい。プレス部の表面温度はより好ましくは５５℃以上１３０℃以下、さらに好ましくは７０℃以上１２０℃以下に加温することである。
結着剤の融点は、ＤＳＣ（Ｄｉｆｆｅｒｅｎｔｉａｌ  Ｓｃａｎｎｉｎｇ  Ｃａｌｏｒｉｍｅｔｒｙ、示差走査熱量分析）の吸熱ピーク位置で求めることができる。例えば、パーキンエルマー社製の示差走査熱量計「ＤＳＣ７」を用いて、試料樹脂１０ｍｇを測定セルにセットし、窒素ガス雰囲気中で、温度３０℃から１０℃／分の昇温速度で２５０℃まで昇温し、昇温過程における吸熱ピーク温度が融点となる。
また、プレス圧力、隙間、速度、プレス部の表面温度の条件を変えながら複数回プレスを実施してもよい。
【００８１】
負極活物質層の目付は、負極集電体の片面当たり１０ｇ・ｍ−２以上１００ｇ・ｍ−２以下であることが好ましく、より好ましくは片面当たり１２ｇ・ｍ−２以上８０ｇ・ｍ−２以下であり、更に好ましくは１５ｇ・ｍ−２以上５０ｇ・ｍ−２以下である。この目付が１０ｇ・ｍ−２以上であれば、蓄電素子の高負荷充放電特性を向上させることができる。他方、この目付が１００ｇ・ｍ−２以下であれば、正極の抵抗劣化に比べて負極の抵抗劣化が速く進むため、負極の劣化に着目した本発明の方法により、蓄電素子の放電抵抗と充電抵抗を推定することが可能であり、また蓄電素子が、十分な出力特性が得られるとともに、セル体積を縮小することが可能となり、エネルギー密度を高めることができる。上記負極活物質層の目付の範囲の上限と下限は、任意に組み合わせることができる。
負極活物質層の膜厚は、片面当たり、１０μｍ以上１５０μｍ以下が好ましい。該負極活物質層の膜厚の下限は、より好ましくは１２μｍ以上であり、さらに好ましくは１５μｍ以上である。該負極活物質層の膜厚の上限は、より好ましくは１２０μｍ以下であり、さらに好ましくは８０μｍ以下である。この膜厚が１０μｍ以上であれば、負極活物質層を塗工した際にスジ等が発生せず塗工性に優れる。他方、この膜厚が１５０μｍ以下であれば、正極の抵抗劣化に比べて負極の抵抗劣化が速く進むため、負極の劣化に着目した本発明の方法により、蓄電素子の放電抵抗と充電抵抗を推定することが可能であり、また、セル体積を縮小することによって高いエネルギー密度を発現できる。なお、集電体が貫通孔又は凹凸を有する場合における負極活物質層の膜厚とは、集電体の貫通孔又は凹凸を有していない部分の片面当たりの膜厚の平均値をいう。
負極活物質層の嵩密度は、好ましくは０．３０ｇ／ｃｍ３以上１．８ｇ／ｃｍ３以下であり、より好ましくは０．４０ｇ／ｃｍ３以上１．５ｇ／ｃｍ３以下、さらに好ましくは０．４５ｇ／ｃｍ３以上１．３ｇ／ｃｍ３以下である。嵩密度が０．３０ｇ／ｃｍ３以上であれば、十分な強度を保つことができるとともに、負極活物質間の十分な導電性を発現することができる。また、嵩密度が１．８ｇ／ｃｍ３以下であれば、負極活物質層内でイオンが十分に拡散できる空孔が確保でき、また、正極の抵抗劣化に比べて負極の抵抗劣化が速く進むため、負極の劣化に着目した本発明の方法により、蓄電素子の放電抵抗と充電抵抗を推定することが可能である。
【００８２】
［正極と負極の設計］
本実施形態において、正極の正極活物質層の目付をＣ１（ｇ／ｍ２）とし、負極の負極活物質層の目付をＣ２（ｇ／ｍ２）とするとき、Ｃ１／Ｃ２が０．３５以上５．８０以下であることが好ましい。より好ましくは０．４０以上３．００以下であり、さらに好ましくは０．６０以上２．５０以下である。Ｃ１／Ｃ２が０．３５以上であれば、リチウム化合物を含む正極前駆体から負極へリチウムイオンを十分にプレドープすることによって、負極電位を下げることができるため、蓄電素子のエネルギー密度を向上することができる。他方、Ｃ１／Ｃ２が５．８０以下であれば、正極の抵抗劣化に比べて負極の抵抗劣化が速く進むため、負極の劣化に着目した本発明の方法により、蓄電素子の放電抵抗と充電抵抗を推定することが可能であり、また、正極活物質層に含まれるリチウム化合物のドープ反応による正極活物質表面活性化反応が、十分に進行するため、蓄電素子の容量向上と高出力化が期待できる。
また、正極の正極活物質層の厚みをＤ１（μｍ）とし、負極の負極活物質層の厚みをＤ２（μｍ）とするとき、Ｄ１／Ｄ２が０．３０以上５．００以下であることが好ましく、より好ましくは０．７０以上３．５０以下であり、さらに好ましくは１．００以上２．５０以下である。Ｄ１／Ｄ２が０．３０以上であれば、正極活物質層内のリチウムイオンの表面吸着速度に対する負極活物質層内のリチウムイオン拡散速度が速まるため、蓄電素子の出力特性を向上できる。他方、Ｄ１／Ｄ２が５．００以下であれば、正極の抵抗劣化に比べて負極の抵抗劣化が速く進むため、負極の劣化に着目した本発明の方法により、蓄電素子の放電抵抗と充電抵抗を推定することが可能であり、また、負極活物質層内のリチウムイオンの挿入反応に対する正極活物質層内のリチウムイオン拡散速度が速まるため、蓄電素子の入力特性を向上できる。
【００８３】
［正極活物質層目付の算出］
正極前駆体の場合、正極前駆体の一部を所定の面積に切り出し、重量を測定する。測定する正極の面積は特に制限されないが、測定のばらつきを軽減するという観点から５ｃｍ２以上２００ｃｍ２以下であることが好ましく、より好ましくは２５ｃｍ２以上１５０ｃｍ２以下である。面積が５ｃｍ２以上あれば測定の再現性が確保される。面積が２００ｃｍ２以下であればサンプルの取扱い性に優れる。続いて正極前駆体の正極活物質層をスパチュラ、ブラシ、刷毛等を用いて削り取り、正極集電箔の重量を測定する。切り出した正極前駆体の面積をＳＺＣ（ｍ２）、切り出した正極前駆体の重量をＭＺＣ１（ｇ）、正極集電箔の重量をＭＺＣ２（ｇ）とすると、正極前駆体の正極活物質層目付ＣＺ１は以下の式（４）で算出できる。
ＣＺ１（ｇ・ｍ―２）＝（ＭＺＣ１−ＭＺＣ２）／ＳＺＣ              数式（４）
リチウムドープ工程を経た正極の場合の正極活物質層目付の算出法を以下に記載する。アルゴンボックス中で、電圧を２．９Ｖに調整した非水系リチウム型蓄電素子を解体して電極積層体を取り出し、電極積層体から正極を切り出して有機溶媒で洗浄する。有機溶媒としては、正極表面に堆積した電解液分解物を除去できればよく、特に限定されないが、リチウム化合物の溶解度が２％以下である有機溶媒を用いることでリチウム化合物の溶出が抑制される。そのような有機溶媒としては、例えばメタノール、エタノール、アセトン、酢酸メチル等の極性溶媒が好適に用いられる。測定する正極の面積は特に制限されないが、測定のばらつきを軽減するという観点から５ｃｍ２以上２００ｃｍ２以下であることが好ましく、より好ましくは２５ｃｍ２以上１５０ｃｍ２以下である。面積が５ｃｍ２以上あれば測定の再現性が確保される。面積が２００ｃｍ２以下であればサンプルの取扱い性に優れる。
【００８４】
正極の洗浄方法は、正極の重量に対し５０〜１００倍のエタノール溶液に正極を３日間以上十分に浸漬させる。浸漬の間、エタノールが揮発しないよう、例えば容器に蓋をすることが好ましい。３日間以上浸漬させた後、正極をエタノールから取り出し、真空乾燥する。真空乾燥の条件は、温度：１００〜２００℃、圧力：０〜１０ｋＰａ、時間：５〜２０時間の範囲で正極中のエタノールの残存が１質量％以下になる条件とする。エタノールの残存量については、後述する蒸留水洗浄後の水のＧＣ／ＭＳを測定し、予め作成した検量線を基に定量することができる。
真空乾燥後に得られた正極の面積をＸＣ（ｍ２）とする。スパチュラ、ブラシ、刷毛等を用いて正極の正極活物質層をすべて取り除き、正極活物質層の重量をＭ０ｘＣ（ｇ）として、得られた正極の集電体の重量Ｍｘ２Ｃを測定する。続いて、測定した正極活物質層重量の１００〜１５０倍の蒸留水に３日間以上十分に浸漬させる。浸漬の間、蒸留水が揮発しないよう容器に蓋をすることが好ましく、リチウム化合物の溶出を促進させるために時折水溶液を撹拌させることが好ましい。３日間以上浸漬させた後、蒸留水から正極活物質層を取り出し、上記のエタノール洗浄と同様に真空乾燥し、真空乾燥後の重量Ｍｘ１Ｃ（ｇ）を測定する。正極活物質層の目付Ｃｘ１（ｇ／ｍ２）は、数式（５）にて算出できる。
Ｃｘ１＝（Ｍｘ１Ｃ−Ｍｘ２Ｃ）／ＸＣ              数式（５）
【００８５】
［負極活物質層目付の算出］
注液工程前の負極の場合には、負極の一部を所定の面積に切り出し、重量を測定する。測定する負極の面積は特に制限されないが、測定のばらつきを軽減するという観点から５ｃｍ２以上２００ｃｍ２以下であることが好ましく、より好ましくは２５ｃｍ２以上１５０ｃｍ２以下である。面積が５ｃｍ２以上あれば測定の再現性が確保される。面積が２００ｃｍ２以下であればサンプルの取扱い性に優れる。続いて負極中の負極活物質層をスパチュラ、ブラシ、刷毛等を用いて削り取り、負極集電箔の重量を測定する。切り出した負極の面積をＳＺＡ（ｍ２）、切り出した負極の重量をＭＺＡ１（ｇ）、負極集電箔の重量をＭＺＡ２（ｇ）とすると、正極前駆体の正極活物質層目付ＡＺ１は以下の数式（６）で算出できる。
ＡＺ１（ｇ・ｍ―２）＝（ＭＺＡ１−ＭＺＡ２）／ＳＺＡ          数式（６）
リチウムドープ工程を経た負極の場合の負極活物質層の目付の定量方法を以下に記載する。前記アルゴンボックス中で電極積層体から負極を切り出して有機溶媒で洗浄する。洗浄に使用する有機溶媒としては、負極表面に堆積した電解液分解物を除去し、負極中のリチウムイオンと反応する溶媒がよく、特に限定されないが、メタノール、エタノール、イソプロパノール等のアルコール、又はこれらの混合溶媒が好適に用いられる。
測定する負極の面積は特に制限されないが、測定のばらつきを軽減するという観点から５ｃｍ２以上２００ｃｍ２以下であることが好ましく、更に好ましくは２５ｃｍ２以上１５０ｃｍ２以下である。面積が５ｃｍ２以上あれば測定の再現性が確保される。面積が２００ｃｍ２以下であればサンプルの取扱い性に優れる。
【００８６】
負極の洗浄方法は、負極の重量に対し５０〜１００倍のエタノール溶液に負極を３日間以上十分に浸漬させる。浸漬の間、エタノールが揮発しないよう、例えば容器に蓋をすることが好ましい。３日間以上浸漬させた後、負極をエタノールから取り出し、真空乾燥する。真空乾燥の条件は、温度：１００〜２００℃、圧力：０〜１０ｋＰａ、時間：５〜２０時間の範囲で負極中のエタノールの残存が１質量％以下になる条件とする。
エタノールの残存量については、真空乾燥後の負極をジメチルカーボネート、ジエチルカーボネート、又はエチルメチルカーボネート等の有機溶媒に浸漬した後、前記有機溶媒のＧＣ／ＭＳを測定し、予め作成した検量線を基に定量することができる。
真空乾燥後に得られた負極の面積をＸＡ（ｍ２）とする。スパチュラ、ブラシ、刷毛等を用いて負極の負極活物質層をすべて取り除き、負極活物質層の重量Ｍ０ｘＡ（ｇ）と得られた負極の集電体の重量Ｍｘ２Ａを測定する。続いて、測定した負極活物質層重量の１００〜１５０倍の蒸留水に３日間以上十分に浸漬させる。浸漬の間、蒸留水が揮発しないよう容器に蓋をすることが好ましく、リチウム化合物の溶出を促進させるために時折水溶液を撹拌させることが好ましい。３日間以上浸漬させた後、蒸留水から負極活物質層を取り出し、上記のエタノール洗浄と同様に真空乾燥する。真空乾燥後の重量Ｍｘ１Ａ（ｇ）を測定する。負極活物質層の目付Ａｘ１（ｇ／ｍ２）は、数式（７）にて算出できる。
Ａｘ１＝（Ｍｘ１Ａ−Ｍｘ２Ａ）／ＸＡ        式（７）
【００８７】
［電解液］
本実施形態の電解液は、非水系であり、すなわち、この電解液は、後述する非水溶媒を含む。非水系電解液は、非水系電解液の総量を基準として、０．５ｍｏｌ／Ｌ以上のリチウム塩を含有することが好ましい。すなわち、非水系電解液は、リチウムイオンを電解質として含むことが好ましい。
【００８８】
［リチウム塩］
本実施形態の非水系電解液は、リチウム塩として、例えば、（ＬｉＮ（ＳＯ２Ｆ）２）、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ２Ｆ５）、ＬｉＮ（ＳＯ２ＣＦ３）（ＳＯ２Ｃ２Ｆ４Ｈ）、ＬｉＣ（ＳＯ２Ｆ）３、ＬｉＣ（ＳＯ２ＣＦ３）３、ＬｉＣ（ＳＯ２Ｃ２Ｆ５）３、ＬｉＣＦ３ＳＯ３、ＬｉＣ４Ｆ９ＳＯ３、ＬｉＰＦ６、ＬｉＢＦ４等を単独で用いることができ、２種以上を混合して用いてもよい。高い伝導度を発現できることから、非水系電解液は、ＬｉＰＦ６、ＬｉＮ（ＳＯ２Ｆ）２及びＬｉＢＦ４から成る群から選択される少なくとも１つを含むことが好ましく、ＬｉＰＦ６及び／又はＬｉＢＦ４を含むことがより好ましく、ＬｉＰＦ６及び／又はＬｉＢＦ４とＬｉＮ（ＳＯ２Ｆ）２とを含むことがさらに好ましい。
非水系電解液中のリチウム塩濃度は、該非水系電解液の総量を基準として、０．５ｍｏｌ／Ｌ以上であることが好ましく、０．５ｍｏｌ／Ｌ以上２．０ｍｏｌ／Ｌ以下の範囲がより好ましい。リチウム塩濃度が０．５ｍｏｌ／Ｌ以上であれば、陰イオンが十分に存在するので蓄電素子の容量を十分高くできる。また、リチウム塩濃度が２．０ｍｏｌ／Ｌ以下である場合、未溶解のリチウム塩が非水系電解液中に析出すること、及び電解液の粘度が高くなり過ぎることを防止でき、伝導度が低下せず、出力特性も低下しないため好ましい。
【００８９】
［非水溶媒］
本実施形態の非水系電解液は、非水溶媒として、好ましくは、環状カーボネートを含有する。非水系電解液が環状カーボネートを含有することは、所望の濃度のリチウム塩を溶解させる点、及び正極活物質層にリチウム化合物を適量堆積させる点で有利である。環状カーボネートとしては、例えば、エチレンカーボネート（ＥＣ）、プロピレンカーボネート、ブチレンカーボネート、ビニレンカーボネート、フルオロエチレンカーボネート等が挙げられる。
環状カーボネートの合計含有量は、非水系電解液の総量を基準として、好ましくは１５質量％以上、より好ましくは２０質量％以上である。上記合計含有量が１５質量％以上であれば、所望の濃度のリチウム塩を溶解させることが可能となり、高いリチウムイオン伝導度を発現することができ、さらに正極活物質層にリチウム化合物を適量堆積させることが可能となり、電解液の酸化分解を抑制することができる。
【００９０】
本実施形態の非水系電解液は、非水溶媒として、鎖状カーボネート化合物であるジメチルカーボネート（ＤＭＣ）及びエチルメチルカーボネート（ＥＭＣ）を含有することが好ましい。前記ジメチルカーボネートに対する前記エチルメチルカーボネートの体積比率（ＤＭＣ／ＥＭＣ）が０．５以上８．０以下であることが好ましく、０．８以上６．０以下であることがより好ましく、１．０以上４．０以下であることがさらに好ましい。ＤＭＣ／ＥＭＣが０．５以上であれば、電解液の低粘度化が可能であり、高いリチウムイオン伝導度を発現することができる。ＤＭＣ／ＥＭＣが８．０以下であれば、混合溶媒の融点を低く保つことが可能となり、低温環境下でも高い入出力特性を発揮することができる。
また、本実施形態の非水系電解液は、非水溶媒として、その他の鎖状カーボネートを含んでいてもよい。その他の鎖状カーボネートとしては、ジエチルカーボネート、ジプロピルカーボネート、ジブチルカーボネート等に代表されるジアルキルカーボネート化合物が挙げられる。ジアルキルカーボネート化合物は典型的には非置換である。
鎖状カーボネートの合計含有量の下限値は、非水系電解液の総量を基準として、好ましくは３０質量％以上、より好ましくは３５質量％以上であり、その上限値は、好ましくは９５質量％以下、より好ましくは９０質量％以下である。上記鎖状カーボネートの合計含有量が３０質量％以上であれば、電解液の低粘度化が可能であり、高いリチウムイオン伝導度を発現することができる。上記合計含有量が９５質量％以下であれば、電解液が、後述する添加剤をさらに含有することができる。
【００９１】
［添加剤］
本実施形態の非水系電解液は、更に添加剤を含有していてもよい。添加剤としては、特に制限されないが、例えば、チオフェン化合物、環状硫酸化合物、スルトン化合物、上記環状亜硫酸化合物、環状ホスファゼン、非環状含フッ素エーテル、含フッ素環状カーボネート、環状炭酸エステル、環状カルボン酸エステル、及び環状酸無水物等を単独で用いることができ、また、これらの２種以上が混合されてもよい。
【００９２】
［セパレータ］
正極前駆体及び負極は、セパレータを介して積層又は捲回され、正極前駆体、負極及びセパレータを有する電極積層体または電極捲回体が形成される。
セパレータとしては、リチウムイオン二次電池に用いられるポリエチレン製の微多孔膜若しくはポリプロピレン製の微多孔膜等のポリオレフィン製微多孔膜、又は電気二重層キャパシタで用いられるセルロース製の不織紙、ポリエステル系樹脂を含む不織布等を用いることができる。これらのセパレータの片面または両面に、有機または無機の微粒子から成る膜が絶縁層として積層されていてもよい。また、セパレータの内部に有機または無機の微粒子が含まれていてもよい。
【００９３】
セパレータの厚みは５μｍ以上３５μｍ以下が好ましい。５μｍ以上の厚みとすることにより、非水系リチウム型蓄電素子内部のマイクロショートによる自己放電が小さくなる傾向があるため好ましい。他方、３５μｍ以下の厚みとすることにより、非水系リチウム型蓄電素子の入出力特性が高くなる傾向があるため好ましい。
また、有機または無機の微粒子から成る膜の厚みは、１μｍ以上１０μｍ以下が好ましい。有機または無機の微粒子から成る膜を１μｍ以上の厚みとすることにより、非水系リチウム型蓄電素子内部のマイクロショートによる自己放電が小さくなる傾向があるため好ましい。他方、１０μｍ以下の厚みとすることにより、非水系リチウム型蓄電素子の入出力特性が高くなる傾向があるため好ましい。
【００９４】
［非水系リチウム型蓄電素子］
本実施形態の非水系リチウム型蓄電素子は、後述するとおり、電極積層体又は電極捲回体が、非水系電解液とともに外装体内に収納されて構成される。
【００９５】
［組立］
セル組み立て工程で得られる電極積層体は、枚葉の形状にカットした正極前駆体と負極を、セパレータを介して積層して成る積層体に、正極端子と負極端子を接続したものである。積層型電極にすることで、外装体に収納した際に、正極と負極の距離を均一化することができるため、内部抵抗が低減し、蓄電素子を高出力化することができる。
また、電極捲回体は、正極前駆体と負極を、セパレータを介して捲回して成る捲回体に正極端子及び負極端子を接続したものである。電極捲回体の形状は円筒型であっても、扁平型であってもよいが、パック化する際の蓄電素子の充填率を向上させる観点から、扁平型であることが好ましい。捲回型電極にすることで、セル組立工程に要する時間を短縮することができるため、生産効率が向上する。
正極端子と負極端子の接続の方法は特に限定はしないが、抵抗溶接や超音波溶接などの方法で行う。
【００９６】
［外装体］
外装体としては、金属缶、ラミネート包材等を使用できる。
金属缶は、アルミニウム又はアルミニウム合金で形成されているものが好ましい。金属缶の蓋体には、安全弁が設けられていることが好ましい。安全弁が設置されていることで、ガス発生により電池の内圧が上昇した場合に、ガスを放出することができる。金属缶を用いることで、外装体内の電極積層体の充填率を高めることができるため、エネルギー密度を向上させることができる。
ラミネート包材としては、金属箔と樹脂フィルムとを積層したフィルムが好ましく、外層樹脂フィルム／金属箔／内装樹脂フィルムから成る３層構成のものが例示される。外層樹脂フィルムは、接触等により金属箔が損傷を受けることを防止するためのものであり、ナイロン又はポリエステル等の樹脂が好適に使用できる。金属箔は水分及びガスの透過を防ぐためのものであり、銅、アルミニウム、ステンレス等の箔が好適に使用できる。また、内装樹脂フィルムは、内部に収納する非水系電解液から金属箔を保護するとともに、外装体のヒートシール時に溶融封口させるためのものであり、ポリオレフィン、酸変成ポリオレフィン等が好適に使用できる。ラミネート包材を用いることで、蓄電素子の放熱性を高めることができ、高温耐久性を向上させることができる。
【００９７】
［外装体への収納］
乾燥した電極積層体又は電極捲回体は、金属缶やラミネート包材に代表される外装体の中に収納し、開口部を１方だけ残した状態で封止することが好ましい。電極捲回体の場合、外装体へ収納する前に、プレス機を用いて扁平上に成形することが好ましい。この際、加圧時に加温してもよい。捲回体を扁平上に成形した後に、外装体へ収納する。外装体と電極捲解体の密着性を向上させるという観点から、収納後に再度プレス機を用いて加圧、及び加温することが好ましい。
外装体の封止方法は特に限定しないがラミネート包材を用いる場合は、ヒートシール、インパルスシールなどの方法を用いる。
外装体から正極端子、負極端子を取り出す方向は特に制限されない。外装体の両端部からそれぞれ取り出す方法、又は片側から正極端子、負極端子ともに取り出す方法がある。
【００９８】
［乾燥］
外装体へ収納した電極積層体又は電極捲回体は、乾燥することで残存溶媒を除去することが好ましい。乾燥方法に限定はないが、真空乾燥などにより積層体又は捲回体を乾燥する。残存溶媒は、正極活物質層又は負極活物質層の質量当たり、１．５質量％以下が好ましい。残存溶媒が１．５質量％より多いと、系内に溶媒が残存し、自己放電特性又はサイクル特性を悪化させるため、好ましくない。
【００９９】
［注液、含浸、封止工程］
組立工程の終了後に、外装体の中に収納された電極積層体又は電極捲回体に、非水系電解液を注液する。注液工程の終了後に、更に、含浸を行い、正極、負極、及びセパレータを非水系電解液で十分に浸すことが望ましい。正極、負極、及びセパレータのうちの少なくとも一部に非水系電解液が浸っていない状態では、後述するリチウムドープ工程において、ドープが不均一に進むため、得られる非水系リチウム型蓄電素子の抵抗が上昇したり、耐久性が低下したりする。上記含浸の方法としては、特に制限されないが、例えば、注液後の電極積層体又は電極捲回体を、外装体が開口した状態で、減圧チャンバーに設置し、真空ポンプを用いてチャンバー内を減圧状態にし、再度大気圧に戻す方法等を用いることができる。含浸工程終了後、ラミネート包材を用いる場合は、外装体が開口した状態の電極積層体又は電極捲回体を減圧しながら封止することで密閉する。金属缶を用いる場合は、溶接、カシメ等の封口手段を用いる。
【０１００】
［リチウムドープ工程］
リチウムドープ工程において、好ましくは、前記正極前駆体と負極との間に電圧を印加して前記リチウム化合物を分解することにより、正極前駆体中のリチウム化合物を分解してリチウムイオンを放出し、負極でリチウムイオンを還元することにより負極活物質層にリオチウムイオンがプレドープされる。
このリチウムドープ工程において、正極前駆体中のリチウム化合物の酸化分解に伴い、ＣＯ２等のガスが発生する。そのため、電圧を印加する際には、発生したガスを外装体の外部に放出する手段を講ずることが好ましい。この手段としては、例えば、外装体の一部を開口させた状態で電圧を印加する方法；前記外装体の一部に予めガス抜き弁、ガス透過フィルム等の適宜のガス放出手段を設置した状態で電圧を印加する方法；等を挙げることができる。
【０１０１】
リチウムドープ工程において、その他に、金属リチウム箔を用いたドープ方法が挙げられる。具体的には、例えば金属リチウム箔を圧着により負極活物質に接着させた後、注液するドープ方法、又は負極とリチウム箔を電気的に短絡させた状態で注液する方法などである。本発明の状態推定方法を用いる場合、特に、正極前駆体にリチウム化合物を分解してドープする方法を用いた非水系リチウム型蓄電素子に適用したときに、高い精度で推定することができる。理由は定かではないが、リチウム箔を使用したドープ方法を使用した非水系リチウム型蓄電素子は、長期間に使用しているうちに、ドープ時に残存した微細な金属リチウムが、負極にドープするため、負極のリチウム失活による劣化が、進み辛く、相対的に正極劣化による抵抗上昇が進み易いため、本発明の方法のように負極の劣化に着目した状態推定方法が適切ではないと考えられる。
【０１０２】
［エージング工程］
リチウムドープ工程の終了後に、電極積層体又は電極捲回体にエージングを行うことが好ましい。エージング工程において非水系電解液中の溶媒が電極−電解液界面で分解し、電極にリチウムイオン透過性の固体高分子被膜が形成される。
上記エージングの方法としては、特に制限されないが、例えば、高温環境下で非水系電解液中の溶媒を反応させる方法等を用いることができる。
【０１０３】
［ガス抜き工程］
エージング工程の終了後に、更にガス抜きを行い、非水系電解液、正極、及び負極中に残存しているガスを確実に除去することが好ましい。非水系電解液、正極、及び負極の少なくとも一部にガスが残存している状態では、イオン伝導が阻害されるため、得られる非水系リチウム型蓄電素子の抵抗が上昇してしまう。
上記ガス抜きの方法としては、特に制限されないが、例えば、前記外装体を開口した状態で電極積層体又は電極捲回体を減圧チャンバーに設置し、真空ポンプを用いてチャンバー内を減圧状態にする方法等を用いることができる。
【実施例】
【０１０４】
以下、実施例及び比較例を示し、本発明の特徴を更に明確にする。しかしながら、本発明は、以下の実施例により何ら限定されるものではない。
【０１０５】
＜実施例１＞
［正極の作製］
市販の水蒸気賦活活性炭を５２．３質量部、リチウム遷移金属酸化物として平均粒子径が３．５μｍのＬｉＦｅＰＯ４を５．２質量部、平均粒径０．５μｍの炭酸リチウムを３０．０質量部、ケッチェンブラックを３．０質量部、ＰＶＰ（ポリビニルピロリドン）を１．５質量部、及びＰＶＤＦ（ポリフッ化ビニリデン）を８．０質量部、並びに固形分の重量比が２４．５％になるようにＮＭＰ（Ｎ−メチル−２−ピロリドン）を混合し、その混合物をＰＲＩＭＩＸ社製の薄膜旋回型高速ミキサー「フィルミックス（登録商標）」を用いて、周速２０ｍ／ｓの条件で３分間分散して正極塗工液を得た。活性炭の質量Ａ１と、リチウム遷移金属酸化物の質量Ａ２の比は０．１であった。
東レエンジニアリング社製の両面ダイコーターを用いて、厚さ１５μｍのアルミニウム箔の片面又は両面に正極塗工液を塗工し、乾燥炉の温度を７０℃、９０℃、１１０℃、１３０℃の順番に調整し、乾燥し、その後、ＩＲヒーターで乾燥して正極前駆体を得た。正極前駆体を、ロールプレス機を用いてプレスした。正極活物質層の膜厚は片面当たり７０μｍであった。目付を算出した結果、正極活物質層の目付は片面当たり４５ｇ・ｍ−２であった。
【０１０６】
［負極活物質の作製］
平均粒子径が６．２μｍ、かつＢＥＴ比表面積が７．２ｍ２／ｇの人造黒鉛１５０ｇをステンレススチールメッシュ製の籠に入れ、石炭系ピッチ（軟化点：６５℃）１５ｇを入れたステンレス製バットの上に置き、両者を電気炉（炉内有効寸法３００ｍｍ×３００ｍｍ×３００ｍｍ）内に設置した。籠とバットを窒素雰囲気下、１，２５０℃まで８時間で昇温し、同温度で４時間保持することにより熱反応させ、負極活物質Ａを得た。得られた負極活物質Ａを自然冷却により６０℃まで冷却した後、電気炉から取り出した。
【０１０７】
［負極の作製］
上記で得られた負極活物質Ａを用いて負極を製造した。
負極活物質Ａを８５質量部、アセチレンブラックを１０質量部、及びＰＶｄＦ（ポリフッ化ビニリデン）を５質量部、並びにＮＭＰ（Ｎ−メチルピロリドン）を混合し、混合物をＰＲＩＭＩＸ社製の薄膜旋回型高速ミキサーフィルミックスを用いて、周速１５ｍ／ｓの条件で分散して塗工液を得た。上記塗工液を東レエンジニアリング社製のダイコーターを用いて厚さ１０μｍの貫通孔を持たない電解銅箔の両面に塗工速度１ｍ／ｓの条件で塗工し、乾燥温度８５℃で乾燥して負極を得た。ロールプレス機を用いて圧力４ｋＮ／ｃｍ、プレス部の表面温度２５℃の条件で負極のプレスを実施した。負極の負極活物質層の片面当たりの目付は３０ｇ／ｍ２、膜厚は４０μｍであった。
【０１０８】
［電解液の調製］
有機溶媒として、エチレンカーボネート（ＥＣ）：ジメチルカーボネート（ＤＭＣ）：メチルエチルカーボネート（ＥＭＣ）＝３４：４４：２２（体積比）の混合溶媒を用い、全電解液に対してＬｉＮ（ＳＯ２Ｆ）２及びＬｉＰＦ６の濃度比が２５：７５（モル比）であり、かつＬｉＮ（ＳＯ２Ｆ）２及びＬｉＰＦ６の濃度の和が１．２ｍｏｌ／Ｌとなるようにそれぞれの電解質塩を溶解して非水系電解液を得た。
【０１０９】
［蓄電素子の組立］
得られた負極および両面正極前駆体を１０ｃｍ×１０ｃｍ（１００ｃｍ２）にカットした。最上面と最下面は片面正極前駆体を用い、更に両面負極２１枚と両面正極前駆体２０枚とを用い、負極と正極前駆体との間に、厚み１５μｍ、空孔率６５％のポリエチレン製微多孔膜セパレータＡを挟んで積層体を作製した。
【０１１０】
［端子の溶接］
その後、負極と正極前駆体とに、それぞれ負極端子と正極端子を超音波溶接にて接続して電極積層体を形成した。この電極積層体を８０℃、５０Ｐａ、及び６０ｈｒの条件下で真空乾燥した。この電極積層体を、露点−４５℃のドライ環境下にて、アルミニウムラミネート包材から成る外装体内に挿入し、電極端子部およびボトム部の外装体３方を１８０℃、２０ｓｅｃ及び１．０ＭＰａでヒートシールした。
【０１１１】
［蓄電素子の注液、含浸、封止工程］
アルミニウムラミネート包材の中に収納された電極積層体に、温度２５℃、露点−４０℃以下のドライエアー環境下にて、上記非水系電解液１を大気圧下で約８０ｇ注入して、非水系リチウム型蓄電素子を形成した。続いて、減圧チャンバーの中に前記非水系リチウム型蓄電素子を入れ、常圧から−８７ｋＰａまで減圧した後、大気圧に戻し、５分間静置した。その後、蓄電素子を常圧から−８７ｋＰａまで減圧した後、大気圧に戻す工程を４回繰り返した後、素子を１５分間静置した。さらに、蓄電素子を常圧から−９１ｋＰａまで減圧した後、大気圧に戻した。同様に素子を減圧し、大気圧に戻す工程を合計７回繰り返した。（それぞれ−９５，−９６，−９７，−８１，−９７，−９７，−９７ｋＰａまで減圧した）。以上の工程により、非水系電解液を電極積層体に含浸させた。
その後、非水系リチウム型蓄電素子を減圧シール機に入れ、−９５ｋＰａに減圧した状態で、１８０℃で１０秒間、０．１ＭＰａの圧力でシールすることによりアルミラミネート包材を封止した。
【０１１２】
［リチウムドープ工程］
得られた非水系リチウム型蓄電素子に対して、東洋システム社製の充放電装置（ＴＯＳＣＡＴ−３１００Ｕ）を用いて、２５℃環境下、電流値０．７Ａで電圧４．４Ｖに到達するまで定電流充電を行った後、続けて４．４Ｖ定電圧充電を１０時間継続する手法により初期充電を行い、負極にリチウムドープを行った。
【０１１３】
［エージング工程］
リチウムドープ後の非水系リチウム型蓄電素子に対して、２５℃環境下、０．７Ａで電圧３．０Ｖに到達するまで定電流放電を行った後、４．０Ｖまで定電流定電圧充電を１時間行うことにより電圧を４．０Ｖに調整した。続いて、非水系リチウム型蓄電素子を６０℃の恒温槽に２０時間保管した。
【０１１４】
［ガス抜き工程］
上記の追加充放電工程後、温度２５℃、露点−４０℃のドライエアー環境下で非水系リチウム型蓄電素子のアルミニウムラミネート包材の一部を開封した。続いて、減圧チャンバーの中に前記非水系リチウム型蓄電素子を入れ、ＫＮＦ社製のダイヤフラムポンプ（Ｎ８１６．３ＫＴ．４５．１８）を用いて大気圧から−８０ｋＰａまで３分間掛けて減圧した後、３分間掛けて大気圧に戻す工程を合計３回繰り返した。その後、減圧シール機に非水系リチウム型蓄電素子を入れ、−９０ｋＰａに減圧した後、２００℃で１０秒間、０．１ＭＰａの圧力でシールすることによりアルミニウムラミネート包材を封止することで非水系リチウム型蓄電素子Ａを完成した。
【０１１５】
［放電カーブの測定、ｄ２Ｖ／ｄＱ２が最大となる電圧の測定］
先ず、劣化前の非水系リチウム型蓄電素子Ａに対して、２５℃に設定した恒温槽内で、１Ｃの電流値で４．０Ｖに到達するまで定電流充電を行い、次いで、４．０Ｖの定電圧を印加する定電圧充電を合計で３０分行う。その後、蓄電素子Ａに、２．０Ｖまで１Ｃの電流値で定電流放電を施した際の容量が１０００ｍＡｈであった。このときのセル容量に対して、セル電圧Ｖ（Ｖ）をプロットすることで放電カーブを得た。この放電カーブより、一次導関数ｄＶ／ｄＱ、ならびに二次導関数ｄ２Ｖ／ｄＱ２を求め、二次導関数が最大となるときの電圧Ｖ１Ｃ、２５℃を求めた。
上記と同様の方法に従って、ただし温度を５℃刻みで２５℃から６０℃まで変え、かつ定電流放電レートも１Ｃ、５Ｃ、１０Ｃ、２５Ｃ、５０Ｃ、７５Ｃ、１００Ｃ、１２５Ｃ、１５０Ｃ、１７５Ｃ、２００Ｃと変えることで、合計８×１１＝８８個の放電カーブを得て、それぞれ一次導関数ｄＶ／ｄＱ、ならびに二次導関数ｄ２Ｖ／ｄＱ２を求め、ｄ２Ｖ／ｄＱ２が最大となるときの電圧Ｖを求めた。
【０１１６】
［負極電位の測定］
完成した非水系リチウム型蓄電素子Ａに対して、１Ｃの電流値で４．０Ｖに到達するまで定電流充電を行い、次いで１Ｃの電流値でＶ初期、１Ｃ、２５℃に到達するまで定電流放電を行った後、Ｖ１Ｃ、２５℃の定電圧を印加する定電圧放電を合計で３０分行った。この蓄電素子Ａを露点−６０℃のアルゴンボックス内に導入し、外装体を開封し、前述の非水系電解液を含むセパレータに包まれたリチウム参照極を、蓄電素子内に導入し、蓄電素子内の積層体と接触させた。この状態で負極端子とリチウム参照極間の電位差をテスターで計ることによって、負極電位Ｖ（ｖｓＬｉ＋／Ｌｉ）を測定した。
【０１１７】
［放電抵抗、充電抵抗の測定］
前記工程で得られた蓄電素子について、２５℃に設定した恒温槽内で、富士通テレコムネットワークス株式会社製の充放電装置（５Ｖ，３６０Ａ）を用いて、２０Ｃの電流値で４．０Ｖに到達するまで定電流充電し、続いて４．０Ｖの定電圧を印加する定電圧充電を合計で３０分間行い、続いて、５０Ｃの電流値で２．０Ｖまで定電流放電を行って、放電カーブ（時間−電圧）を得た。この放電カーブにおいて、放電時間１秒及び２秒の時点における電圧値から、直線近似にて外挿して得られる放電時間＝０秒における電圧をＥｏとし、降下電圧ΔＥ＝４．０−Ｅｏ、及びＲ＝ΔＥ／（５０Ｃ（電流値Ａ））により放電抵抗を算出した。
電圧を４．０Ｖから０．２Ｖ刻みで２．２Ｖまで変化させることで、電圧をパラメータとした、放電抵抗データを得た。
前記工程で得られた蓄電素子について、２５℃に設定した恒温槽内で、富士通テレコムネットワークス株式会社製の充放電装置（５Ｖ，３６０Ａ）を用いて、２０Ｃの電流値で２．０Ｖに到達するまで定電流放電し、続いて２．０Ｖの定電圧を印加する定電圧放電を合計で３０分間行い、続いて、５０Ｃの電流値で４．０Ｖまで定電流放電を行って、充電カーブ（時間−電圧）を得た。この充電カーブにおいて、充電時間１秒及び２秒の時点における電圧値から、直線近似にて外挿して得られる充電時間＝０秒における電圧をＥｏとし、降下電圧ΔＥ＝Ｅｏ−２．０、及びＲ＝ΔＥ／（５０Ｃ（電流値Ａ））により充電抵抗を算出した。
電圧を２．０Ｖから０．２Ｖ刻みで３．８Ｖまで変化させることで、電圧をパラメータとした、充電抵抗データを得た。
【０１１８】
［ｄ２Ｖ／ｄＱ２が最大となる電圧のデータベース群］
複数の非水系リチウム型蓄電素子Ａ（セル）に１００Ｃの電流値で電圧４．０Ｖに到達するまで定電流充電し、続いて電圧４．０Ｖの定電圧を印加する定電圧充電を１０分間行う。その後、セルを温度６０℃環境下に１か月保存し、放電カーブを測定し、ｄ２Ｖ／ｄＱ２が最大となるときの電圧を、各種の温度及び／又は放電レートの条件下で求めた。さらに、蓄電素子の一つの電圧を、６０℃での保存１か月後の１Ｃ、２５℃での放電カーブのｄ２Ｖ／ｄＱ２が最大となるときの電圧Ｖ１か月、１Ｃ、２５℃に調整し、素子を解体し、負極電位を測定した。他の蓄電素子については、４．０Ｖに電圧を調整し、保存試験を続行した。これを１か月おきに半年間繰り返すことで、負極電位、電流、及び電圧のパラメータとして、ｄ２Ｖ／ｄＱ２が最大となる電圧を整理したデータベース群を得た。
【０１１９】
［放電抵抗、充電抵抗のデータベース群］
上述のｄ２Ｖ／ｄＱ２が最大となる電圧のデータベース群を得る際に、保存１か月ごとに、各種の放電抵抗と充電抵抗の条件下でデータを得ることで、蓄電素子の放電抵抗と充電抵抗を、該蓄電素子の電圧、および負極電位をパラメータとして、整理して、データベース群を得た。
【０１２０】
［非水系リチウム型蓄電素子を用いた蓄電モジュールの作製］
完成した非水系リチウム型蓄電素子Ａのうち１２個を直列に接続したもの、
１２直の蓄電素子に流れた電流を測定、記録する電流記録・測定部、
１２直の蓄電素子の電圧を測定、記録する、電圧記録・測定部、
各セルの電圧センサー、及び
４セル毎に１セルの正極タブ温度を測定する温度センサー、
を備えた蓄電モジュールを図５のように作製した。
【０１２１】
［蓄電モジュールの耐久性評価、温度、電流、電圧測定］
上記蓄電モジュールに対する耐久性評価を、槽内温度３０℃の恒温槽内で実施した。蓄電モジュールを上限電圧４８Ｖに充電し、そして下限電圧２４Ｖに放電する３．６ｋＷの定電力サイクルを実施した。５サイクル毎に４６Ｖで１５分間の休止を入れるサイクルパターン（図６）を実施した。この間のモジュールに流れる電流、各セル電圧、および４セル枚のセル温度を測定し、１秒刻みでデータを収集した。次に２１時間充放電を停止した。なお、２１時間充放電を停止した時も恒温槽内温度は３０℃に保った。この３時間サイクル、２１時間充放電停止を繰り返すことで、蓄電モジュールを搭載したシステム（例えば、輸送用機器の電力回生システム又は電力標準化システムなど）を３時間稼働し、２１時間停止するような環境を模擬した。この試験を１年間継続して実施した。温度は、試験開始時は４０℃であったが、１年後は５０℃に上昇していた。
【０１２２】
［負極電位、放電抵抗、充電抵抗の推定］
１年後のサイクルのデータから１サイクル取り出し、このときの放電時の電流と電圧データを用いて、放電カーブを得た。この放電カーブからｄ２Ｖ／ｄＱ２が最大となる電圧を解析して得た。また、このときの時間平均電流は１００Ａであり、時間平均温度は５０℃であった。このｄ２Ｖ／ｄＱ２が最大となる電圧、そのときの電流と温度のデータに最も近いデータを、ｄ２Ｖ／ｄＱ２が最大となる電圧データベース群で探したところ、負極電位は０．２５９Ｖと推定された。さらに、負極電位推定値０．２５９Ｖでの４．０Ｖの放電抵抗と２．０Ｖの充電抵抗を、放電抵抗・充電抵抗データベースから最も近い負極電位に相当するデータを参照することで推定したところ、放電抵抗は１．７２ｍΩ、充電抵抗は２．４９ｍΩと推定された。
【０１２３】
［負極電位、放電抵抗、充電抵抗の実測］
１年間耐久性評価を行った蓄電モジュールを解体し、蓄電素子を取り出した。このうち１つの４．０Ｖの放電抵抗、２．０Ｖの充電抵抗を実測したところ、放電抵抗は１．６８ｍΩ、充電抵抗は２．４５ｍΩであった。
さらに、蓄電素子を、２５℃に設定した恒温槽内で、１Ｃの電流値で４．０Ｖに到達するまで定電流充電し、次いで、４．０Ｖの定電圧を印加する定電圧充電を合計で３０分行った後、２．０Ｖまで１Ｃの電流値で定電流放電をした際の放電カーブから二次導関数ｄ２Ｖ／ｄＱ２を求め、二次導関数が最大となるときの電圧ＶＷを求めた。蓄電素子Ａの電圧を１Ｃの電流値で４．０Ｖに到達するまで定電流充電を行い、次いで１Ｃの電流値でこの電圧Ｖに到達するまで定電流放電を行った後、ＶＷの定電圧を印加する定電圧放電を合計で３０分行った。この蓄電素子Ａを露点−６０℃のアルゴンボックス内に導入し、外装体を開封し、前述の非水系電解液を含むセパレータに包まれたリチウム参照極を、蓄電素子内に導入し、蓄電素子内の積層体と接触させた。この状態で負極端子とリチウム参照極間の電位差をテスターで計ることによって、負極電位（ｖｓＬｉ＋／Ｌｉ）を実測したところ、０．２５３Ｖであった。
【０１２４】
［推定値の実値に対する誤差］
負極電位、放電抵抗、充電抵抗の推定値を実測値で割って、１００倍し、１００を引くことによって推定誤差を求めた。
負極電位の推定誤差は、（０．２５９÷０．２５３）×１００−１００＝＋２．４％であった。
放電抵抗の推定誤差は、（１．７２÷１．６８）×１００−１００＝２．４％であった。
充電抵抗の推定誤差は、（２．４９÷２．４５）×１００−１００＝＋１．６％であった。
【０１２５】
＜実施例２＞
実施例１の正極の作製において水蒸気賦活活性炭を３８．３質量部、ＬｉＦｅＰＯ４を１９．２質量部としたこと以外は実施例１と同様に評価した。結果を表３に示す。
＜実施例３＞
実施例１の正極の作製において水蒸気賦活活性炭を２８．８質量部、ＬｉＦｅＰＯ４を２８．８質量部としたこと以外は実施例１と同様に評価した。結果を表３に示す。
＜実施例４＞
実施例１の正極の作製において水蒸気賦活活性炭を２８．０質量部、ＬｉＦｅＰＯ４を３４．５質量部としたこと、及び炭酸リチウムの替わりにシュウ酸リチウムを用いたこと以外は実施例１と同様に評価した。結果を表３に示す。
＜実施例５＞
実施例１の正極の作製において水蒸気賦活活性炭を１６．４質量部、ＬｉＦｅＰＯ４を４１．１質量部としたこと以外は実施例１と同様に評価した。結果を表３に示す。
【０１２６】
＜実施例６＞
下記の工程以外については実施例１と同様にして蓄電素子、モジュールの組立および評価を行った。結果を表３に示す。
［正極の作製］
市販の水蒸気賦活活性炭を３８．３質量部、リチウム遷移金属酸化物として平均粒子径が３．５μｍのＬｉＦｅＰＯ４を１９．２質量部、ケッチェンブラックを３．０質量部、ＰＶＰ（ポリビニルピロリドン）を１．５質量部、及びＰＶＤＦ（ポリフッ化ビニリデン）を８．０質量部とし、正極活物質層の目付片面当たり３１．５ｇ・ｍ−２となるように調整して作製した。
［負極の作製］
厚さ１５μｍのφ１００μｍの貫通孔を有する銅箔を使用した以外は実施例１と同様に負極を作製した。
［負極へのリチウム箔の貼り付け］
実施例１と同様に作製した負極の片面に９ｃｍ×９ｃｍのサイズに切り出した厚さ１５μｍのＬｉ金属箔をロールプレスにて圧着して負極に貼り付けた。
［リチウムドープ工程］
得られた非水系リチウム型蓄電素子に対して、東洋システム社製の充放電装置（ＴＯＳＣＡＴ−３１００Ｕ）を用いて、２５℃環境下、電流値０．７Ａで電圧４．０Ｖに到達するまで定電流充電を行った後、続けて４．０Ｖ定電圧充電を１０時間継続する手法により初期充電を行い、負極にリチウムドープを行った。
【０１２７】
＜実施例７＞
実施例６の正極の作製において、水蒸気賦活活性炭を２８．８質量部、ＬｉＦｅＰＯ４を２８．８質量部とした以外は、実施例６と同様にして評価した。結果を表３に示す。
【０１２８】
＜比較例１＞
下記の工程以外については実施例１と同様にして蓄電素子、モジュールの組み立ておよび評価を行った。結果を表３に示す。
［放電抵抗、充電抵抗の測定］
劣化前の蓄電素子の４．０Ｖにおける放電抵抗、２．０Ｖにおける充電抵抗を測定した。
［負極電位の測定］
劣化前の蓄電素子の２．０Ｖにおける負極電位を前述の方法と同様にして、測定した。
［抵抗劣化係数のデータベース群］
セルとしての非水系リチウム型蓄電素子Ａに１００Ｃの電流値で電圧４．０Ｖに到達するまで定電流充電し、続いて電圧４．０Ｖの定電圧を印加する定電圧充電を１０分間行う。その後、セルを温度４０℃環境下に保存し、１か月後に温度４０℃環境下から取り出し、前述と同様の方法で４．０Ｖにおける放電抵抗、２．０Ｖにおける充電抵抗を測定した。抵抗の劣化率＝１か月後抵抗値÷劣化前抵抗値により算出する。その後、前述の充電工程にてセル電圧４．０Ｖに充電した後、再びセルを４０℃環境下で保存する。この１か月に亘る保存と抵抗測定を、半年間、すなわち６回繰り返した。得られた抵抗劣化率をそれぞれ時間の平方根に対してプロットし、最小二乗法により各々の傾きを求めることで電圧４．０Ｖ、温度４０℃における抵抗劣化係数α４．０Ｖ、４０℃、を算出した。この抵抗劣化係数を、複数の非水系リチウム型蓄電素子Ａを用いて、（４．０Ｖ、３．８Ｖ、３．６Ｖ、３．４Ｖ、３．２Ｖ、３．０Ｖ、２．８Ｖ，２．６Ｖ、２．４Ｖ、２．２Ｖ、２．０Ｖ）×（４０、４２、４４、４６，４８，５０℃）の６６条件で求めた。これにより、蓄電素子の放電抵抗劣化係数と充電抵抗劣化係数のデータベース群を、電圧と温度のパラメータとして得た。
［負極電位上昇のデータベース群］
上記高温保存耐久性試験において、２．０Ｖの負極電位を測定し、その上昇推移を、時間、温度及び電圧のパラメータで表すデータベース群を得た。
［非水系リチウム型蓄電素子を用いた蓄電モジュールの作製］
実施例１と同様に実施した。
【０１２９】
［蓄電モジュールの耐久性評価、電流温度電圧測定］
実施例１と同様に実施した。
［負極電位の推定］
１年間のサイクルのデータから蓄電素子が置かれた電圧、温度の時間推移を得た。上記負極電位上昇のデータベース群を用いて、各時間における、負極電位上昇を積算することで、１年間の負極電位上昇値を推定することで、サイクル１年後の負極電位を推定したところ、０．１３４Ｖであった。
［放電抵抗、充電抵抗の推定］
１年間のサイクルのデータから蓄電素子が置かれた電圧、温度の時間推移を得た。上記放電抵抗、充電抵抗それぞれの劣化係数のデータベース群を用いて、各時間における、抵抗上昇量を積算することで、１年間の抵抗上昇値を推定することで、サイクル１年後の抵抗値を推定したところ、放電抵抗は１．１６ｍΩ、充電抵抗は１．４１ｍΩであった。
［負極電位、放電抵抗、充電抵抗の実測］
１年間耐久性評価を行った蓄電モジュールを解体し、蓄電素子を取り出した。このうち１つの４．０Ｖの放電抵抗、２．０Ｖの充電抵抗を実測したところ、放電抵抗は１．６８ｍΩ、充電抵抗は２．４５ｍΩであった。
さらに、取り出した蓄電素子のうち一つの電圧を１Ｃの電流値で４．０Ｖに到達するまで定電流充電を行い、次いで１Ｃの電流値で２．０Ｖに到達するまで定電流放電を行った後、２．０Ｖの定電圧を印加する定電圧放電を合計で３０分行った。この蓄電素子を露点−６０℃のアルゴンボックス内に導入し、外装体を開封し、前述の非水系電解液を含むセパレータに包まれたリチウム参照極を、蓄電素子内に導入し、蓄電素子内の積層体と接触させた。この状態で負極端子とリチウム参照極間の電位差をテスターで計ることによって、負極電位（ｖｓＬｉ＋／Ｌｉ）を実測したところ、０．２５３Ｖであった。
【０１３０】
＜比較例２＞
比較例１の正極の作製において、水蒸気賦活活性炭を２８．８質量部、ＬｉＦｅＰＯ４を２８．８質量部とした以外は、比較例１と同様に評価した結果を表３に示す。
【０１３１】
【表３】
2019145267.tif 000005
略語の説明：
Ａ１：活性炭量
Ａ２：酸化物量
ＬＦＰ：ＬｉＦｅＰＯ４
【０１３２】
以上の実施例により、本発明の方法、装置およびシステムを使用することで、正極に活性炭とオリビン構造を有するリチウム遷移金属酸化物とを混合した、非水系リチウム型蓄電素子の状態を高精度かつ簡便に推定できることが検証された。
【産業上の利用可能性】
【０１３３】
本発明の方法、装置およびシステムは、例えば、自動車のハイブリット駆動システムの瞬間電力ピークのアシスト用途等における非水系リチウム型蓄電素子に好適に利用できる。
【符号の説明】
【０１３４】
１    蓄電素子
２    セルスタック
３    エンドプレート
４    締結体
５    タブ端子
６    バスバー
７    電圧測定端子
８    温度測定端子
９    蓄電モジュール
【図１】
2019145267.tif 000006
【図２】
2019145267.tif 000007
【図３】
2019145267.tif 000008
【図４】
2019145267.tif 000009
【図５】
2019145267.tif 000010
【図６】
2019145267.tif 000011